(57)【要約】【課題】　接続対象体を汚染することがなく、また、高温環境下において接続対象体によって加圧された状態で長時間放置された場合にも、接続対象体に接着することがなく、電荷が蓄積されることが防止または抑制されて静電気による悪影響を排除することができる異方導電性シート、その製造方法およびその応用を提供する。【解決手段】　本発明の異方導電性シートは、弾性高分子物質により形成されてなり、厚み方向に伸びる複数の導電部およびこれらの導電部を相互に絶縁する絶縁部を有する異方導電性シート本体と、この異方導電性シート本体における一面または両面に、少なくとも絶縁部を覆うよう一体的に形成されたＤＬＣ膜とを有してなる。【選択図】　図１
2004111378.tif 000002
【特許請求の範囲】
【請求項１】
　弾性高分子物質により形成されてなり、厚み方向に伸びる複数の導電部およびこれらの導電部を相互に絶縁する絶縁部を有する異方導電性シート本体と、
　この異方導電性シート本体における一面または両面に、少なくとも絶縁部を覆うよう一体的に形成されたＤＬＣ膜と
を有してなることを特徴とする異方導電性シート。
【請求項２】
　ＤＬＣ膜の表面抵抗率が１×１０8 〜１×１０14Ω／□であることを特徴とする請求項１に記載の異方導電性シート。
【請求項３】
　ＤＬＣ膜の厚みが１〜５００ｎｍであることを特徴とする請求項１または請求項２に記載の異方導電性シート。
【請求項４】
　異方導電性シート本体を形成する弾性高分子物質がシリコーンゴムであることを特徴とする請求項１乃至請求項３のいずれかに記載の異方導電性シート。
【請求項５】
　ＤＬＣ膜が、異方導電性シート本体における一面全面または両面全面を覆うよう形成されていることを特徴とする請求項１乃至請求項４のいずれかに記載の異方導電性シート。
【請求項６】
　異方導電性シート本体における一面に、導電部を覆うよう金属層が一体的に形成されていることを特徴とする請求項１乃至請求項４のいずれかに記載の異方導電性シート。
【請求項７】
　ＤＬＣ膜が、金属層の表面を覆うよう形成されていることを特徴とする請求項６に記載の異方導電性シート。
【請求項８】
　金属層の表面抵抗率が１×１０-2Ω／□以下であることを特徴とする請求項６または請求項７に記載の異方導電性シート。
【請求項９】
　金属層の厚みが５〜１０００ｎｍであることを特徴とする請求項６乃至請求項８のいずれかに記載の異方導電性シート。
【請求項１０】
　弾性高分子物質により形成されてなり、厚み方向に伸びる複数の導電部およびこれらの導電部を相互に絶縁する絶縁部を有する異方導電性シート本体を製造し、
　得られた異方導電性シート本体における一面または両面に、ＰＶＤ法によって、ＤＬＣ膜を少なくとも絶縁部を覆うよう一体的に形成する工程を有することを特徴とする異方導電性シートの製造方法。
【請求項１１】
　１５０℃以下の温度でＤＬＣ膜を形成することを特徴とする請求項１０に記載の異方導電性シートの製造方法。
【請求項１２】
　異方導電性シート本体におけるＤＬＣ膜を形成すべき面に、イオンエッチング処理を行い、その後、ＤＬＣ膜を形成することを特徴とする請求項１０または請求項１１に記載の異方導電性シートの製造方法。
【請求項１３】
　開口を有するフレーム板と、このフレーム板の開口を塞ぐよう配置され、当該フレーム板の開口縁部によって支持された、請求項１乃至請求項９のいずれかに記載の異方導電性シートとを具えてなることを特徴とする異方導電性コネクター。
【請求項１４】
　ウエハに形成された複数の集積回路の各々について、当該集積回路の電気的検査をウエハの状態で行うために用いられる異方導電性コネクターであって、
　検査対象であるウエハに形成された全ての集積回路における被検査電極が配置された領域に対応して複数の開口が形成されたフレーム板と、それぞれ前記フレーム板の開口を塞ぐよう配置され、当該フレーム板の開口縁部によって支持された複数の異方導電性シートとを具えてなり、前記異方導電性シートは請求項１乃至請求項９のいずれかに記載の異方導電性シートであることを特徴とする異方導電性コネクター。
【請求項１５】
　ウエハに形成された複数の集積回路の各々について、当該集積回路の電気的検査をウエハの状態で行うために用いられる異方導電性コネクターであって、
　検査対象であるウエハに形成された集積回路の中から選択された複数の集積回路における被検査電極が配置された領域に対応して複数の開口が形成されたフレーム板と、それぞれ前記フレーム板の開口を塞ぐよう配置され、当該フレーム板の開口縁部によって支持された複数の異方導電性シートとを具えてなり、前記異方導電性シートは請求項１乃至請求項９のいずれかに記載の異方導電性シートであることを特徴とする異方導電性コネクター。
【請求項１６】
　検査対象である回路の被検査電極のパターンに対応するパターンに従って検査電極が表面に形成された検査用回路基板と、この検査用回路基板の表面上に配置された、請求項１乃至請求項９のいずれかに記載の異方導電性シートまたは請求項１３に記載の異方導電性コネクターとを具えてなることを特徴とする回路検査用プローブ。
【請求項１７】
　ウエハに形成された複数の集積回路の各々について、当該集積回路の電気的検査をウエハの状態で行うために用いられる回路検査用プローブであって、
　検査対象であるウエハに形成された全ての集積回路における被検査電極のパターンに対応するパターンに従って検査電極が表面に形成された検査用回路基板と、この検査用回路基板の表面上に配置された、請求項１４に記載の異方導電性コネクターとを具えてなることを特徴とする回路検査用プローブ。
【請求項１８】
　ウエハに形成された複数の集積回路の各々について、当該集積回路の電気的検査をウエハの状態で行うために用いられる回路検査用プローブであって、
　検査対象であるウエハに形成された集積回路の中から選択された複数の集積回路における被検査電極のパターンに対応するパターンに従って検査電極が表面に形成された検査用回路基板と、この検査用回路基板の表面上に配置された、請求項１５に記載の異方導電性コネクターとを具えてなることを特徴とする回路検査用プローブ。
【請求項１９】
　絶縁性シートと、この絶縁性シートをその厚み方向に貫通して伸び、検査用回路基板における検査電極のパターンに対応するパターンに従って配置された複数の電極構造体とよりなるシート状コネクターが、異方導電性コネクター上に配置されていることを特徴とする請求項１７または請求項１８に記載の回路検査用プローブ。
【請求項２０】
　請求項１６乃至請求項１９のいずれかに記載の回路検査用プローブを具えてなることを特徴とする回路検査装置。
【発明の詳細な説明】
【技術分野】
【０００１】
　本発明は、半導体集積回路などの回路装置の電気的検査に用いられるコネクターとして好適な異方導電性シート、その製造方法およびその応用に関する。
【背景技術】
【０００２】
　異方導電性エラストマーシートは、厚み方向にのみ導電性を示すもの、または厚み方向に加圧されたときに厚み方向にのみ導電性を示す加圧導電性導電部を有するものであり、ハンダ付けあるいは機械的嵌合などの手段を用いずにコンパクトな電気的接続を達成することが可能であること、機械的な衝撃やひずみを吸収してソフトな接続が可能であることなどの特長を有するため、このような特長を利用して、例えば電子計算機、電子式デジタル時計、電子カメラ、コンピューターキーボードなどの分野において、回路装置、例えばプリント回路基板とリードレスチップキャリアー、液晶パネルなどとの相互間の電気的な接続を達成するためのコネクターとして広く用いられている。
【０００３】
　また、パッケージＩＣ、ＭＣＭ等の半導体集積回路装置、集積回路が形成されたウエハ、プリント回路基板などの回路装置の電気的検査においては、検査対象である回路装置の一面に形成された被検査電極と、検査用回路基板の表面に形成された検査用電極との電気的な接続を達成するために、電気回路部品の被検査電極領域と検査用回路基板の検査用電極領域との間に異方導電性エラストマーシートを介在させることが行われている。
【０００４】
　従来、このような異方導電性エラストマーシートとしては、種々の構造のものが知られており、例えば特許文献１等には、金属粒子をエラストマー中に均一に分散して得られる異方導電性エラストマーシート（以下、これを「分散型異方導電性エラストマーシート」という。）が開示され、また、特許文献２等には、導電性磁性体粒子をエラストマー中に不均一に分布させることにより、厚み方向に伸びる多数の導電部と、これらを相互に絶縁する絶縁部とが形成されてなる異方導電性エラストマーシート（以下、これを「偏在型異方導電性エラストマーシート」という。）が開示され、更に、特許文献３等には、導電部の表面と絶縁部との間に段差が形成された偏在型異方導電性エラストマーシートが開示されている。
　そして、偏在型異方導電性エラストマーシートは、接続すべき回路装置の電極パターンと対掌のパターンに従って導電部が形成されているため、分散型異方導電性エラストマーシートに比較して、接続すべき電極の配列ピッチすなわち隣接する電極の中心間距離が小さい回路装置などに対しても電極間の電気的接続を高い信頼性で達成することができる点で、有利である。
【０００５】
　しかしながら、従来の異方導電性エラストマーシートにおいては、以下のような問題がある。
　半導体集積回路装置などの回路装置の電気的検査においては、潜在的欠陥を有する回路装置を選別するために、高温環境下において回路装置の電気的検査を行うバーンイン試験が行われている。
　異方導電性エラストマーシートを使用したバーンイン試験について具体的に説明すると、異方導電性エラストマーシートの一面に被検査回路装置を配置すると共に、当該異方導電性エラストマーシートの他面に検査用回路基板を配置し、更にこれらを厚み方向に加圧することにより、被検査回路装置の被検査電極と検査用回路基板の検査電極との電気的接続が達成される。次いで、被検査回路装置を所定の温度に加熱し、この状態で、所定の時間保持される。その後、当該被検査回路装置の所要の電気的検査が行われる。
【０００６】
　しかしながら、異方導電性エラストマーシートを形成する弾性高分子物質例えばシリコーンゴム中には未硬化の低分子量成分が残存しており、当該低分子量成分が異方導電性エラストマーシートの表面にブリードするため、当該異方導電性エラストマーシートに接触する被検査回路装置が汚染する。
　また、異方導電性エラストマーシートは、低分子量成分が残存することにより、高い温度で接着性を帯びるため、高温環境下において被検査回路装置に圧接された状態で長時間保持された場合には、異方導電性エラストマーシートが被検査回路装置に接着する結果、両者を剥離させる際には、異方導電性エラストマーシートおよび被検査回路装置のいずれか一方または両方に損傷を与える、という問題がある。
【０００７】
　一方、異方導電性エラストマーシートと被検査回路装置との間にシート状コネクターを介在させてバーンイン試験を行う場合には、低分子量成分による被検査回路装置の汚染および被検査回路装置に対する異方導電性エラストマーシートの接着が生ずることを回避することができる。
　然るに、このような場合には、異方導電性エラストマーシートがシート状コネクターに接着する結果、両者を剥離させる際には、異方導電性エラストマーシートおよびシート状コネクターのいずれか一方または両方に損傷を与える。また、異方導電性エラストマーシートがシート状コネクターに接着すると、当該シート状コネクターに撓みが生じるため、このような状態で回路装置の電気的検査に使用する場合には、被検査回路装置における全ての被検査電極に対して安定な電気的接続を達成することが困難となる。
【０００８】
　また、従来の異方導電性エラストマーシートを、半田よりなる被検査電極を有する回路装置の電気的検査に用いる場合には、以下のような問題がある。
　すなわち、半田よりなる被検査電極を有する回路装置のプローブ試験に多数回にわたって繰り返し使用した場合や、高温環境下における試験例えばバーンイン試験に繰り返し使用した場合には、被検査電極を構成する半田物質が異方導電性エラストマーシートの表面に付着し、更には導電性粒子中に拡散する結果、所要の導電性を維持することが困難となる。
　このような問題を解決するため、異方導電性エラストマーシートにおける導電部の表面に、半田物質に対して耐拡散性を有する金属層を形成する手段が提案されている（例えば特許文献４参照。）。
　然るに、このような手段では、当該金属層の表面に半田物質が付着することを抑制することができないため、結局、長期間にわたって所要の導電性を維持することが困難となる。
【０００９】
　更に、従来の偏在型異方導電性エラストマーシートには、以下のような問題がある。
　偏在型異方導電性エラストマーシートにおいては、相当に大きい領域の絶縁部が存在するため、当該偏在型異方導電性エラストマーシートの使用方法や使用環境によっては、当該偏在型異方導電性エラストマーシートの絶縁部の表面が静電気を帯びて種々の問題が生じる。
　例えば、偏在型異方導電性エラストマーシートを回路装置の電気的検査に用いる場合には、検査すべき回路装置と検査用回路基板との間に偏在型異方導電性エラストマーシートを介在させ、この異方導電性エラストマーシートを加圧することにより、検査すべき回路装置と検査用回路基板との電気的接続を達成して電気的検査が行われるが、加圧動作および剥離動作によって電荷が発生しやすく、多数の回路装置の電気的検査を連続して行うことにより、異方導電性エラストマーシートにおける絶縁部の表面に電荷が蓄積され、高い電圧の静電気を帯びることになる。
　そして、当該静電気が異方導電性エラストマーシートの導電部を介して放電することにより、異方導電性エラストマーシートの導電部や検査用回路基板における配線回路だけでなく、検査対象である回路装置にまで悪影響を与えることがあり、その結果、異方導電性エラストマーシートや検査用回路基板が故障したり、検査対象である被検査回路装置が破壊するおそれがある。
【００１０】
【特許文献１】特開昭５１−９３３９３号公報
【特許文献２】特開昭５３−１４７７７２号公報
【特許文献３】特開昭６１−２５０９０６号公報
【特許文献４】特開２００２−２８００９２号公報
【発明の開示】
【発明が解決しようとする課題】
【００１１】
　本発明は、以上のような事情に基づいてなされたものであって、その第１の目的は、接続対象体を汚染することがなく、また、高温環境下において接続対象体によって加圧された状態で長時間放置された場合にも、当該接続対象体に接着することがなく、しかも、電荷が蓄積されることが防止または抑制されて静電気による悪影響を排除することができる異方導電性シートを提供することにある。
　本発明の第２の目的は、第１の目的に加えて、更に、接続対象電極が半田よりなるものであっても、長期間にわたって所要の導電性が維持される異方導電性シートを提供することにある。
　本発明の第３の目的は、接続対象体を汚染することがなく、また、高温環境下において接続対象体によって加圧された状態で長時間放置された場合にも、当該接続対象体に接着することがなく、しかも、電荷が蓄積されることが防止または抑制されて静電気による悪影響を排除することができる異方導電性シートの製造方法を提供することにある。
　本発明の第４の目的は、上記の異方導電性シートを具えた異方導電性コネクター、回路検査用プローブおよび回路検査装置を提供することにある。
【課題を解決するための手段】
【００１２】
　本発明の異方導電性シートは、弾性高分子物質により形成されてなり、厚み方向に伸びる複数の導電部およびこれらの導電部を相互に絶縁する絶縁部を有する異方導電性シート本体と、
　この異方導電性シート本体における一面または両面に、少なくとも絶縁部を覆うよう一体的に形成されたＤＬＣ膜と
を有してなることを特徴とする。
【００１３】
　本発明の異方導電性シートにおいては、ＤＬＣ膜の表面抵抗率が１×１０8 〜１×１０14Ω／□であることが好ましい。
　また、本発明の異方導電性シートにおいては、ＤＬＣ膜の厚みが１〜５００ｎｍであることが好ましい。
　また、本発明の異方導電性シートにおいては、異方導電性シート本体を形成する弾性高分子物質がシリコーンゴムであることが好ましい。
　また、本発明の異方導電性シートにおいては、ＤＬＣ膜が、異方導電性シート本体における一面全面または両面全面を覆うよう形成されていることが好ましい。
【００１４】
　また、本発明の異方導電性シートにおいては、異方導電性シート本体における一面に、導電部を覆うよう金属層が一体的に形成されていてもよい。
　このような異方導電性シートにおいては、ＤＬＣ膜が、金属層の表面を覆うよう形成されていることが好ましい。
　また、金属層の表面抵抗率が１×１０-2Ω／□以下であることが好ましい。
　また、金属層の厚みが５〜１０００ｎｍであることが好ましい。
【００１５】
　本発明の異方導電性シートの製造方法は、弾性高分子物質により形成されてなり、厚み方向に伸びる複数の導電部およびこれらの導電部を相互に絶縁する絶縁部を有する異方導電性シート本体を製造し、
　得られた異方導電性シート本体における一面または両面に、ＰＶＤ法によって、ＤＬＣ膜を少なくとも絶縁部を覆うよう一体的に形成する工程を有することを特徴とする。
【００１６】
　本発明の異方導電性シートの製造方法においては、１５０℃以下の温度でＤＬＣ膜を形成することが好ましい。
　また、本発明の異方導電性シートの製造方法においては、異方導電性シート本体におけるＤＬＣ膜を形成すべき面に、イオンエッチング処理を行い、その後、ＤＬＣ膜を形成することが好ましい。
【００１７】
　本発明の異方導電性コネクターは、開口を有するフレーム板と、このフレーム板の開口を塞ぐよう配置され、当該フレーム板の開口縁部によって支持された、上記の異方導電性シートとを具えてなることを特徴とする。
【００１８】
　本発明の回路検査用プローブは、検査対象である回路の被検査電極のパターンに対応するパターンに従って検査電極が表面に形成された検査用回路基板と、この検査用回路基板の表面上に配置された、上記の異方導電性シートまたは上記の異方導電性コネクターとを具えてなることを特徴とする。
【００１９】
　また、本発明の異方導電性コネクターは、ウエハに形成された複数の集積回路の各々について、当該集積回路の電気的検査をウエハの状態で行うために用いられる異方導電性コネクターであって、
　検査対象であるウエハに形成された全ての集積回路における被検査電極が配置された領域に対応して複数の開口が形成されたフレーム板と、それぞれ前記フレーム板の開口を塞ぐよう配置され、当該フレーム板の開口縁部によって支持された複数の異方導電性シートとを具えてなり、前記異方導電性シートは上記のＤＬＣ膜を有する異方導電性シートであることを特徴とする。
【００２０】
　また、本発明の回路検査用プローブは、ウエハに形成された複数の集積回路の各々について、当該集積回路の電気的検査をウエハの状態で行うために用いられる回路検査用プローブであって、
　検査対象であるウエハに形成された全ての集積回路における被検査電極のパターンに対応するパターンに従って検査電極が表面に形成された検査用回路基板と、この検査用回路基板の表面上に配置された、上記のウエハ検査用の異方導電性コネクターとを具えてなることを特徴とする。
【００２１】
　また、本発明の異方導電性コネクターは、ウエハに形成された複数の集積回路の各々について、当該集積回路の電気的検査をウエハの状態で行うために用いられる異方導電性コネクターであって、
　検査対象であるウエハに形成された集積回路の中から選択された複数の集積回路における被検査電極が配置された領域に対応して複数の開口が形成されたフレーム板と、それぞれ前記フレーム板の開口を塞ぐよう配置され、当該フレーム板の開口縁部によって支持された複数の異方導電性シートとを具えてなり、前記異方導電性シートは上記のＤＬＣ膜を有する異方導電性シートであることを特徴とする。
【００２２】
　また、本発明の回路検査用プローブは、ウエハに形成された複数の集積回路の各々について、当該集積回路の電気的検査をウエハの状態で行うために用いられる回路検査用プローブであって、
　検査対象であるウエハに形成された集積回路の中から選択された複数の集積回路における被検査電極のパターンに対応するパターンに従って検査電極が表面に形成された検査用回路基板と、この検査用回路基板の表面上に配置された、上記のウエハ検査用の異方導電性コネクターとを具えてなることを特徴とする。
【００２３】
　本発明の回路検査用プローブにおいては、絶縁性シートと、この絶縁性シートをその厚み方向に貫通して伸び、検査用回路基板における検査電極のパターンに対応するパターンに従って配置された複数の電極構造体とよりなるシート状コネクターが、異方導電性コネクター上に配置されていてもよい。
【００２４】
　本発明の回路検査装置は、上記の回路検査用プローブを具えてなることを特徴とする。
【発明の効果】
【００２５】
本発明の異方導電性シートによれば、異方導電性シート本体における一面または両面に、ＤＬＣ膜が少なくとも絶縁部を覆うよう形成されていることにより、異方導電性シート本体を形成する弾性高分子物質中の低分子量成分が表面にブリードすることがないため、低分子量成分によって接続対象体を汚染することがなく、また、高温環境下において接続対象体によって加圧された状態で長時間放置された場合にも、当該接続対象体に接着することがない。しかも、ＤＬＣ膜は、弾性高分子物質に比較してその表面抵抗率が低いものであるため、その表面に電荷が蓄積されることが防止または抑制されて静電気による悪影響を排除することができる。
　また、ＤＬＣ膜が導電部の表面を覆うよう形成された構成によれば、接続対象電極が半田よりなるものであっても、当該半田物質が異方導電性シートの表面に付着することが十分に抑制されるので、長期間にわたって所要の導電性を維持することができる。
【００２６】
　本発明の異方導電性シートの製造方法によれば、接続対象体を汚染することがなく、また、高温環境下において接続対象体によって加圧された状態で長時間放置された場合にも、当該接続対象体に接着することがなく、しかも、電荷が蓄積されることが防止または抑制されて静電気による悪影響を排除することができる異方導電性シートを製造することができる。
【００２７】
　本発明の異方導電性コネクターによれば、上記の異方導電性シートを有するため、接続対象体を汚染することがなく、また、高温環境下において接続対象体によって加圧された状態で長時間放置された場合にも、当該接続対象体に接着することがなく、しかも、表面に電荷が蓄積されることが防止または抑制されて静電気による悪影響を排除することができる。
【００２８】
　本発明の回路検査用プローブおよび回路装置の検査装置によれば、検査対象である回路装置が汚染されることを防止することかできると共に、高温環境下において回路装置によって加圧された状態で長時間放置された場合にも、異方導電性シートが回路装置または回路検査用プローブにおける他の部材に接着することを防止することができ、これにより、異方導電性シート、回路装置または回路検査用プローブにおける他の部材に損傷を与えることを回避することができる。更に、異方導電性シートの表面に電荷が蓄積されることを防止または抑制することができるので、静電気による悪影響を排除することができる。
【発明を実施するための最良の形態】
【００２９】
　以下、本発明の実施の形態について詳細に説明する。
〔異方導電性シート〕
　図１は、本発明に係る異方導電性シートの一例における構成を示す説明用断面図である。
　この異方導電性シート１０は、弾性高分子物質によって形成された異方導電性シート本体１１を有する。異方導電性シート本体１１は、接続対象体例えば被検査回路装置の被検査電極のパターンに対応するパターンに従って配置された、それぞれ厚み方向に伸びる複数の導電部１２と、これらの導電部１２を相互に絶縁する絶縁部１３とにより構成されている。導電部１２には、磁性を示す導電性粒子Ｐが厚み方向に並ぶよう配向した状態で密に含有されている。これに対して、絶縁部１３は、導電性粒子Ｐが全く或いは殆ど含有されていないものである。
　また、図示の例では、導電部１２は、絶縁部１３の両面の各々から突出するよう形成されている。
【００３０】
　異方導電性シート本体１１を形成する弾性高分子物質としては、架橋構造を有する耐熱性の高分子物質が好ましい。かかる架橋高分子物質を得るために用いることができる硬化性の高分子物質形成材料としては、種々のものを用いることができ、その具体例としては、シリコーンゴム、ポリブタジエンゴム、天然ゴム、ポリイソプレンゴム、スチレン−ブタジエン共重合体ゴム、アクリロニトリル−ブタジエン共重合体ゴムなどの共役ジエン系ゴムおよびこれらの水素添加物、スチレン−ブタジエン−ジエンブロック共重合体ゴム、スチレン−イソプレンブロック共重合体などのブロック共重合体ゴムおよびこれらの水素添加物、クロロプレンゴム、ウレタンゴム、ポリエステル系ゴム、エピクロルヒドリンゴム、エチレン−プロピレン共重合体ゴム、エチレン−プロピレン−ジエン共重合体ゴム、軟質液状エポキシゴムなどが挙げられる。
　これらの中では、成形加工性、電気特性および後述するＤＬＣ膜１５に対する接着性の観点から、シリコーンゴムが好ましい。
【００３１】
　シリコーンゴムとしては、液状シリコーンゴムを架橋または縮合したものが好ましい。液状シリコーンゴムは、縮合型のもの、付加型のもの、ビニル基やヒドロキシル基を含有するものなどのいずれであってもよい。具体的には、ジメチルシリコーン生ゴム、メチルビニルシリコーン生ゴム、メチルフェニルビニルシリコーン生ゴムなどを挙げることができる。
【００３２】
　これらの中で、ビニル基を含有する液状シリコーンゴム（ビニル基含有ポリジメチルシロキサン）は、通常、ジメチルジクロロシランまたはジメチルジアルコキシシランを、ジメチルビニルクロロシランまたはジメチルビニルアルコキシシランの存在下において、加水分解および縮合反応させ、例えば引続き溶解−沈殿の繰り返しによる分別を行うことにより得られる。
　また、ビニル基を両末端に含有する液状シリコーンゴムは、オクタメチルシクロテトラシロキサンのような環状シロキサンを触媒の存在下においてアニオン重合し、重合停止剤として例えばジメチルジビニルシロキサンを用い、その他の反応条件（例えば、環状シロキサンの量および重合停止剤の量）を適宜選択することにより得られる。ここで、アニオン重合の触媒としては、水酸化テトラメチルアンモニウムおよび水酸化ｎ−ブチルホスホニウムなどのアルカリまたはこれらのシラノレート溶液などを用いることができ、反応温度は、例えば８０〜１３０℃である。
　このようなビニル基含有ポリジメチルシロキサンは、その分子量Ｍｗ（標準ポリスチレン換算重量平均分子量をいう。以下同じ。）が１００００〜４００００のものであることが好ましい。また、得られる異方導電性シート１０の耐熱性の観点から、分子量分布指数（標準ポリスチレン換算重量平均分子量Ｍｗと標準ポリスチレン換算数平均分子量Ｍｎとの比Ｍｗ／Ｍｎの値をいう。以下同じ。）が２以下のものが好ましい。
【００３３】
　一方、ヒドロキシル基を含有する液状シリコーンゴム（ヒドロキシル基含有ポリジメチルシロキサン）は、通常、ジメチルジクロロシランまたはジメチルジアルコキシシランを、ジメチルヒドロクロロシランまたはジメチルヒドロアルコキシシランの存在下において、加水分解および縮合反応させ、例えば引続き溶解−沈殿の繰り返しによる分別を行うことにより得られる。
　また、環状シロキサンを触媒の存在下においてアニオン重合し、重合停止剤として、例えばジメチルヒドロクロロシラン、メチルジヒドロクロロシランまたはジメチルヒドロアルコキシシランなどを用い、その他の反応条件（例えば、環状シロキサンの量および重合停止剤の量）を適宜選択することによっても得られる。ここで、アニオン重合の触媒としては、水酸化テトラメチルアンモニウムおよび水酸化ｎ−ブチルホスホニウムなどのアルカリまたはこれらのシラノレート溶液などを用いることができ、反応温度は、例えば８０〜１３０℃である。
【００３４】
　このようなヒドロキシル基含有ポリジメチルシロキサンは、その分子量Ｍｗが１００００〜４００００のものであることが好ましい。また、得られる異方導電性シート１０の耐熱性の観点から、分子量分布指数が２以下のものが好ましい。
　本発明においては、上記のビニル基含有ポリジメチルシロキサンおよびヒドロキシル基含有ポリジメチルシロキサンのいずれか一方を用いることもでき、両者を併用することもできる。
【００３５】
　また、異方導電性シートを、ウエハに形成された集積回路についてのプローブ試験またはバーンイン試験に用いる場合には、弾性高分子物質として、付加型液状シリコーンゴムの硬化物（以下、「シリコーンゴム硬化物」という。）であって、その１５０℃における圧縮永久歪みが１０％以下であるものを用いることが好ましく、より好ましくは８％以下、さらに好ましくは６％以下である。この圧縮永久歪みが１０％を超える場合には、得られる異方導電性シートを多数回にわたって繰り返し使用したとき或いは高温環境下において繰り返し使用したときには、導電部１２に永久歪みが発生しやすく、これにより、導電部１２における導電性粒子の連鎖に乱れが生じる結果、所要の導電性を維持することが困難となることがある。
　ここで、シリコーンゴム硬化物の圧縮永久歪みは、ＪＩＳ　Ｋ　６２４９に準拠した方法によって測定することができる。
【００３６】
　また、シリコーンゴム硬化物としては、その２３℃におけるデュロメーターＡ硬度が１０〜６０のものを用いることが好ましく、さらに好ましくは１５〜６０、特に好ましくは２０〜６０のものである。このデュロメーターＡ硬度が１０未満である場合には、加圧されたときに、導電部１２を相互に絶縁する絶縁部１３が過度に歪みやすく、導電部１２間の所要の絶縁性を維持することが困難となることがある。一方、このデュロメーターＡ硬度が６０を超える場合には、導電部１２に適正な歪みを与えるために相当に大きい荷重による加圧力が必要となるため、例えば検査対象物の変形や破損が生じやすくなる。
　また、シリコーンゴム硬化物として、デュロメーターＡ硬度が上記の範囲外のものを用いる場合には、得られる異方導電性シートを多数回にわたって繰り返し使用したときには、導電部１２に永久歪みが発生しやすく、これにより、導電部１２における導電性粒子の連鎖に乱れが生じる結果、所要の導電性を維持することが困難となることがある。
　更に、異方導電性シートをバーンイン試験に用いる場合には、シリコーンゴム硬化物は、その２３℃におけるデュロメーターＡ硬度が２５〜４０のものであることが好ましい。
　シリコーンゴム硬化物として、デュロメーターＡ硬度が上記の範囲外のものを用いる場合には、得られる異方導電性シートをバーンイン試験に繰り返し使用したときには、導電部１２に永久歪みが発生しやすく、これにより、導電部１２における導電性粒子の連鎖に乱れが生じる結果、所要の導電性を維持することが困難となることがある。
　ここで、シリコーンゴム硬化物のデュロメーターＡ硬度は、ＪＩＳ　Ｋ　６２４９に準拠した方法によって測定することができる。
【００３７】
　また、シリコーンゴム硬化物としては、その２３℃における引き裂き強度が８ｋＮ／ｍ以上のものを用いることが好ましく、さらに好ましくは１０ｋＮ／ｍ以上、より好ましくは１５ｋＮ／ｍ以上、特に好ましくは２０ｋＮ／ｍ以上のものである。この引き裂き強度が８ｋＮ／ｍ未満である場合には、異方導電性シートに過度の歪みが与えられたときに、耐久性の低下を起こしやすい。
　ここで、シリコーンゴム硬化物の引き裂き強度は、ＪＩＳ　Ｋ　６２４９に準拠した方法によって測定することができる。
【００３８】
　また、付加型液状シリコーンゴムとしては、ビニル基とＳｉ−Ｈ結合との反応によって硬化するものであって、ビニル基およびＳｉ−Ｈ結合の両方を含有するポリシロキサンからなる一液型（一成分型）のもの、およびビニル基を含有するポリシロキサンおよびＳｉ−Ｈ結合を含有するポリシロキサンからなる二液型（二成分型）のもののいずれも用いることができるが、二液型の付加型液状シリコーンゴムを用いることが好ましい。
【００３９】
　また、付加型液状シリコーンゴムとしては、その２３℃における粘度が１００〜１，２５０Ｐａ・ｓのものを用いることが好ましく、さらに好ましくは１５０〜８００Ｐａ・ｓ、特に好ましくは２５０〜５００Ｐａ・ｓのものである。この粘度が１００Ｐａ・ｓ未満である場合には、後述する異方導電性シートを得るための成形材料において、当該付加型液状シリコーンゴム中における導電性粒子の沈降が生じやすく、良好な保存安定性が得られず、また、成形材料層に平行磁場を作用させたときに、導電性粒子が厚み方向に並ぶよう配向せず、均一な状態で導電性粒子の連鎖を形成することが困難となることがある。一方、この粘度が１，２５０Ｐａ・ｓを超える場合には、得られる成形材料が粘度の高いものとなるため、金型内に成形材料層を形成しにくいものとなることがあり、また、成形材料層に平行磁場を作用させても、導電性粒子が十分に移動せず、そのため、導電性粒子を厚み方向に並ぶよう配向させることが困難となることがある。
　このような付加型液状シリコーンゴムの粘度は、Ｂ型粘度計によって測定することができる。
【００４０】
　高分子物質形成材料中には、当該高分子物質形成材料を硬化させるための硬化触媒を含有させることができる。このような硬化触媒としては、有機過酸化物、脂肪酸アゾ化合物、ヒドロシリル化触媒などを用いることができる。
　硬化触媒として用いられる有機過酸化物の具体例としては、過酸化ベンゾイル、過酸化ビスジシクロベンゾイル、過酸化ジクミル、過酸化ジターシャリーブチルなどが挙げられる。
　硬化触媒として用いられる脂肪酸アゾ化合物の具体例としては、アゾビスイソブチロニトリルなどが挙げられる。
　ヒドロシリル化反応の触媒として使用し得るものの具体例としては、塩化白金酸およびその塩、白金−不飽和基含有シロキサンコンプレックス、ビニルシロキサンと白金とのコンプレックス、白金と１，３−ジビニルテトラメチルジシロキサンとのコンプレックス、トリオルガノホスフィンあるいはホスファイトと白金とのコンプレックス、アセチルアセテート白金キレート、環状ジエンと白金とのコンプレックスなどの公知のものが挙げられる。
　硬化触媒の使用量は、高分子物質形成材料の種類、硬化触媒の種類、その他の硬化処理条件を考慮して適宜選択されるが、通常、高分子物質形成材料１００重量部に対して３〜１５重量部である。
【００４１】
　異方導電性シート本体１１における導電部１２に含有される導電性粒子Ｐとしては、後述する方法によって、当該異方導電性シート本体１１を形成するための成形材料中において当該導電性粒子Ｐを容易に移動させることができる観点から、磁性を示すものを用いることが好ましい。このような磁性を示す導電性粒子Ｐの具体例としては、鉄、ニッケル、コバルトなどの磁性を示す金属の粒子若しくはこれらの合金の粒子またはこれらの金属を含有する粒子、またはこれらの粒子を芯粒子とし、当該芯粒子の表面に金、銀、パラジウム、ロジウムなどの導電性の良好な金属のメッキを施したもの、あるいは非磁性金属粒子若しくはガラスビーズなどの無機物質粒子またはポリマー粒子を芯粒子とし、当該芯粒子の表面に、ニッケル、コバルトなどの導電性磁性体のメッキを施したもの、あるいは芯粒子に、導電性磁性体および導電性の良好な金属の両方を被覆したものなどが挙げられる。
　これらの中では、ニッケル粒子を芯粒子とし、その表面に金や銀などの導電性の良好な金属のメッキを施したものを用いることが好ましい。
　芯粒子の表面に導電性金属を被覆する手段としては、特に限定されるものではないが、例えば無電解メッキにより行うことができる。
【００４２】
　導電性粒子Ｐとして、芯粒子の表面に導電性金属が被覆されてなるものを用いる場合には、良好な導電性が得られる観点から、粒子表面における導電性金属の被覆率（芯粒子の表面積に対する導電性金属の被覆面積の割合）が４０％以上であることが好ましく、さらに好ましくは４５％以上、特に好ましくは４７〜９５％である。
　また、導電性金属の被覆量は、芯粒子の２．５〜５０重量％であることが好ましく、より好ましくは３〜３０重量％、さらに好ましくは３．５〜２５重量％、特に好ましくは４〜２０重量％である。被覆される導電性金属が金である場合には、その被覆量は、芯粒子の３〜３０重量％であることが好ましく、より好ましくは３．５〜２５重量％、さらに好ましくは４〜２０重量％、特に好ましくは４．５〜１０重量％である。また、被覆される導電性金属が銀である場合には、その被覆量は、芯粒子の３〜３０重量％であることが好ましく、より好ましくは４〜２５重量％、さらに好ましくは５〜２３重量％、特に好ましくは６〜２０重量％である。
【００４３】
　また、導電性粒子Ｐの粒子径は、１〜５００μｍであることが好ましく、より好ましくは２〜４００μｍ、さらに好ましくは５〜３００μｍ、特に好ましくは１０〜１５０μｍである。
　また、導電性粒子Ｐの粒子径分布（Ｄｗ／Ｄｎ）は、１〜１０であることが好ましく、より好ましくは１〜７、さらに好ましくは１〜５、特に好ましくは１〜４である。
　このような条件を満足する導電性粒子Ｐを用いることにより、得られる異方導電性シート本体１１は、加圧変形が容易なものとなり、また、当該異方導電性シート本体１１における導電部１２において導電性粒子Ｐ間に十分な電気的接触が得られる。
　また、導電性粒子Ｐの形状は、特に限定されるものではないが、高分子物質形成材料中に容易に分散させることができる点で、球状のもの、星形状のものあるいはこれらが凝集した２次粒子による塊状のものであることが好ましい。
【００４４】
　また、導電性粒子Ｐの含水率は、５％以下であることが好ましく、より好ましくは３％以下、さらに好ましくは２％以下、特に好ましくは１％以下である。このような条件を満足する導電性粒子Ｐを用いることにより、後述する製造方法において、成形材料層を硬化処理する際に、当該成形材料層内に気泡が生ずることが防止または抑制される。
【００４５】
　導電部１２における導電性粒子Ｐの含有割合は、体積分率で１０〜６０％、好ましくは１５〜５０％であることが好ましい。この割合が１０％未満の場合には、十分に電気抵抗値の小さい導電部１２が得られないことがある。一方、この割合が６０％を超える場合には、得られる導電部１２は脆弱なものとなりやすく、導電部１２として必要な弾性が得られないことがある。
【００４６】
　高分子物質形成材料中には、必要に応じて、通常のシリカ粉、コロイダルシリカ、エアロゲルシリカ、アルミナなどの無機充填材を含有させることができる。このような無機充填材を含有させることにより、得られる成形材料のチクソトロピー性が確保され、その粘度が高くなり、しかも、導電性粒子Ｐの分散安定性が向上すると共に、硬化処理されて得られる異方導電性シート１０の強度が高くなる。
　このような無機充填材の使用量は、特に限定されるものではないが、あまり多量に使用すると、後述する製造方法において、磁場による導電性粒子Ｐの移動が大きく阻害されるため、好ましくない。
【００４７】
　このような異方導電性シート本体１１の表面には、ＤＬＣ膜１５が形成されている。図示の例では、ＤＬＣ膜１５は、異方導電性シート本体１１の表面全面を覆うよう形成されている。
　ＤＬＣ膜１５の厚みは、１〜５００ｎｍであることが好ましく、より好ましくは２〜５０ｎｍである。この厚みが１ｎｍ未満である場合には、当該ＤＬＣ膜１５が異方導電性シート本体１１上に島状に形成されることがあり、当該異方導電性シート本体１１における少なくとも絶縁部の表面全面を覆うようＤＬＣ膜１５を形成することが困難となる。一方、この厚みが５００ｎｍを超える場合には、当該ＤＬＣ膜１５によって異方導電性シート本体１１における導電部１２間の電気抵抗値が低下し、導電部１２間に電気的なリークが生ずることがある。
【００４８】
　また、ＤＬＣ膜１５は、その表面抵抗率が１×１０8 〜１×１０14Ω／□であることが好ましく、より好ましくは１×１０10〜１×１０12Ω／□である。この表面抵抗率が１×１０8 Ω／□未満である場合には、異方導電性シート本体１１における隣接する導電部１２間において、所要の絶縁性が得られないことがある。一方、この表面抵抗率が１×１０14Ω／□を超える場合には、表面に電荷が蓄積されることを十分に抑制することが困難となる。
【００４９】
　また、ＤＬＣ膜１５は、ダイヤモンド結合とグラファイト結合との比率が９：１〜５：５であることが好ましく、より好ましくは８：２〜６：４であり、これにより、上記の範囲の表面抵抗率を有するＤＬＣ膜１５が確実に得られる。
【００５０】
　このような異方導電性シートは、以下のようにして製造することができる。
　図２は、異方導電性シート本体１１を製造するために用いられる金型の一例における構成を示す説明用断面図である。この金型は、上型５０およびこれと対となる下型５５が、枠状のスペーサー５４を介して互いに対向するよう配置されて構成され、上型５０の下面と下型５５の上面との間にキャビティが形成されている。
　上型５０においては、強磁性体基板５１の下面に、製造すべき異方導電性シート本体１１の導電部１２の配置パターンに対掌なパターンに従って強磁性体層５２が形成され、この強磁性体層５２以外の個所には、当該強磁性体層５２の厚みより大きい厚みを有する非磁性体層５３が形成されている。
　一方、下型５５においては、強磁性体基板５６の上面に、製造すべき異方導電性シート本体１１の導電部１２の配置パターンと同一のパターンに従って強磁性体層５７が形成され、この強磁性体層５７以外の個所には、当該強磁性体層５７の厚みより大きい厚みを有する非磁性体層５８が形成されている。
【００５１】
　上型５０および下型５５の各々における強磁性体基板５１，５６を構成する材料としては、鉄、鉄−ニッケル合金、鉄−コバルト合金、ニッケル、コバルトなどの強磁性金属を用いることができる。この強磁性体基板５１，５６は、その厚みが０．１〜５０ｍｍであることが好ましく、表面が平滑で、化学的に脱脂処理され、また、機械的に研磨処理されたものであることが好ましい。
【００５２】
　また、上型５０および下型５５の各々における強磁性体層５２，５７を構成する材料としては、鉄、鉄−ニッケル合金、鉄−コバルト合金、ニッケル、コバルトなどの強磁性金属を用いることができる。この強磁性体基板５２，５７は、その厚みが１０μｍ以上であることが好ましい。この厚みが１０μｍ未満である場合には、金型内に形成される成形材料層に対して、十分な強度分布を有する磁場を作用させることが困難となり、この結果、当該成形材料層における導電部を形成すべき部分に導電性粒子を高密度に集合させることが困難となるため、良好な異方導電性を有するシートが得られないことがある。
【００５３】
　また、上型５０および下型５５の各々における非磁性体層５３，５８を構成する材料としては、銅などの非磁性金属、耐熱性を有する高分子物質などを用いることができるが、フォトリソグラフィーの手法により容易に非磁性体層５３，５８を形成することができる点で、放射線によって硬化された高分子物質を用いることが好ましく、その材料としては、例えばアクリル系のドライフィルムレジスト、エポキシ系の液状レジスト、ポリイミド系の液状レジストなどのフォトレジストを用いることができる。
　また、非磁性体層５３，５８の厚みは、強磁性体層５２，５７の厚み、目的とする異方導電性シート本体１１の導電部１２の突出高さに応じて設定される。
【００５４】
　そして、上記の金型を用い、次のようにして異方導電性シート本体１１が製造される。
　先ず、硬化されて弾性高分子物質となる高分子形成材料例えば液状シリコーンゴム中に、磁性を示す導電性粒子が分散されてなる流動性の成形材料を調製し、図３に示すように、この成形材料を金型のキャビティ内に注入して成形材料層１１Ａを形成する。このとき、導電性粒子Ｐは成形材料層１１Ａ中に分散された状態で含有されている。
　次いで、上型５０における強磁性体基板５１の上面および下型５５における強磁性体基板５６の下面に、例えば一対の電磁石を配置し、当該電磁石を作動させることにより、強度分布を有する平行磁場、すなわち上型５０の強磁性体部分５２とこれに対応する下型５５の強磁性体部分５７との間において大きい強度を有する平行磁場を成形材料層１１Ａの厚み方向に作用させる。その結果、成形材料層１１Ａにおいては、図４に示すように、当該成形材料層１１Ａ中に分散されている導電性粒子Ｐが、上型５０の強磁性体部分５２とこれに対応する下型５５の強磁性体部分５７との間に位置する導電部となるべき部分１２Ａに集合すると共に、厚み方向に並ぶよう配向する。
　そして、この状態において、成形材料層１１Ａを硬化処理することにより、図５に示すように、全体が弾性高分子物質により形成され、導電性粒子Ｐが密に充填された導電部１２と、導電性粒子Ｐが全くあるいは殆ど存在しない絶縁部１３とよりなる異方導電性シート本体１１が製造される。
【００５５】
　以上において、成形材料層１１Ａの硬化処理は、平行磁場を作用させたままの状態で行うこともできるが、平行磁場の作用を停止させた後に行うこともできる。
　成形材料層１１Ａに作用される平行磁場の強度は、平均で０．２〜２テスラとなる大きさが好ましい。
　また、成形材料層１１Ａに平行磁場を作用させる手段としては、電磁石の代わりに永久磁石を用いることもできる。永久磁石としては、上記の範囲の平行磁場の強度が得られる点で、アルニコ（Ｆｅ−Ａｌ−Ｎｉ−Ｃｏ系合金）、フェライトなどよりなるものが好ましい。
　成形材料層１１Ａの硬化処理は、使用される材料によって適宜選定されるが、通常、加熱処理によって行われる。具体的な加熱温度および加熱時間は、成形材料層１１Ａを構成する高分子形成材料の種類、導電性粒子Ｐの移動に要する時間などを考慮して適宜選定される。
【００５６】
　次いで、得られた異方導電性シート本体１１におけるＤＬＣ膜を形成すべき面（この例では表面全面）に、好ましくはイオンエッチング処理を行う。
　ここで、イオンエッチング処理において用いられるガスイオンとしては、アルゴンイオンなどを用いることができる。
　イオンエッチング処理の処理時間は、５〜２０分間である。
【００５７】
　そして、異方導電性シート本体１１におけるイオンエッチング処理された面に、ＤＬＣ膜を形成することにより、図１に示す構成の異方導電性シート１０が得られる。
　ここで、ＤＬＣ膜を形成する方法としては、ＰＶＤ法、プラズマＣＶＤ法などを利用することができるが、比較的低い温度で所要の厚みのＤＬＣ膜を形成することができ、これにより、ＤＬＣ膜の形成において、異方導電性シート本体１１の特性に悪影響を与えることを回避することができる点で、ＰＶＤ法が好ましい。
　ＤＬＣ膜を形成するためのＰＶＤ法としては、固体炭素源を用いる種々の方法、例えばスパッタ法、電子ビーム蒸着法、固体炭素源を陰極としたアーク放電法などを利用することができ、固体炭素源としては、グラファイトなどを用いることができる。
　また、ＰＶＤ法における具体的な条件は、形成すべきＤＬＣ膜の厚み、ＤＬＣ膜の化学構造などに応じて適宜設定されるが、処理温度は、１５０℃以下であることが好ましく、より好ましくは６０〜１２０℃である。このような温度条件を設定することにより、異方導電性シート本体１１の特性に悪影響を与えることなしに所要の厚みのＤＬＣ膜を形成することができる。
【００５８】
　上記の異方導電性シート１０によれば、異方導電性シート本体１１における表面全面に、ＤＬＣ膜１５が形成されていることにより、異方導電性シート本体１１を形成する弾性高分子物質中の低分子量成分が当該異方導電性シート１０の表面にブリードすることがないため、低分子量成分によって接続対象体が汚染されることを防止することができると共に、高温環境下において接続対象体によって加圧された状態で長時間放置された場合にも、接続対象体に接着することを防止することができる。
　しかも、ＤＬＣ膜１５は、弾性高分子物質に比較してその表面抵抗率が低いものであるため、その表面に電荷が蓄積されることを防止または抑制することができる。
　また、ＤＬＣ膜１５が導電部１２の表面を覆うよう形成されていることにより、接続すべき電極が接触する部分の表面硬度が高くなるため、後述する実施例から明らかなように、小さい加圧力で高い導電性が得られる。
【００５９】
　図６は、本発明に係る異方導電性シートの他の例における構成を示す説明用断面図である。この異方導電性シート１０においては、異方導電性シート本体１１における一面に、金属層１４が導電部１２を覆うよう一体的に形成されており、異方導電性シート本体１１および金属層１４の表面全面を覆うよう、ＤＬＣ膜１５が形成されている。異方導電性シート本体１１およびＤＬＣ膜１５は、図１に示す異方導電性シート１０における異方導電性シート本体１１およびＤＬＣ膜１５と基本的に同様の構成である。
【００６０】
　金属層１４を構成する材料としては、チタン、ロジウム、イリジウム、タングステン、ニッケルなどを用いることができるが、当該異方導電性シート１０に直接接触する接続対象体における電極が半田により形成されている場合には、半田の付着や半田によるマイグレーションを防止する観点から、チタン、ロジウム、タングステンを用いることが好ましい。
　金属層１４の厚みは、５〜１０００ｎｍであることが好ましく、より好ましくは１０〜１００ｎｍである。この厚みが５ｎｍ未満である場合には、均一な厚みの金属層１４を形成することが困難であるため、安定した金属層１４の形成が困難となる。一方、この厚みが１０００ｎｍを超える場合には、堆積応力の増加に伴い、金属層１４の破損や剥離が生じやすくなる。
　金属層１４は、その表面抵抗率が１×１０-2Ω／□以下であることが好ましく、より好ましく１×１０-3Ω／□以下である。金属層１４の表面抵抗率が１×１０-2Ω／□を超える場合には、得られる異方導電性シート１０の接触抵抗が増加するため、コンタクトプローブとしての性能の低下を招くことがある。
【００６１】
　上記の異方導電性シート１０は、金属層１４の形成を除き、図１に示す異方導電性シート１０と同様にして製造することができる。
　そして、金属層１４は例えば以下のようにして製造することができる。
　先ず、図７に示すように、異方導電性シート本体１１における導電部１２のパターンに対応するパターンに従って開口１７が形成された板状のマスク１６を用意し、このマスク１６を、異方導電性シート本体１１の一面に当該マスク１６の各開口１７がこれに対応する導電部１２上に位置するよう配置する。
　ここで、マスク１６を構成する材料としては、ステンレスなどの金属材料、樹脂材料を用いることができる。マスク１６の開口１７を形成する方法としては、エッチング加工、機械加工、レーザー加工などによる方法を利用することができる。
【００６２】
　次いで、異方導電性シート本体１１の導電部１２の表面に対して、マスク１６の開口１７を介してイオンエッチング処理を行う。その後、図８に示すように、マスク１６の開口１７を介して異方導電性シート本体１１の導電部１２の表面に金属層１４を形成する。そして、異方導電性シート本体１１の一面からマスク１６を除去することにより、図９に示すように、導電部１２の一面を覆うよう金属層１４が形成された異方導電性シート本体１１が得られる。
　ここで、金属層１４を形成する方法としては、金属層１４を形成する金属材料よりなる電極を陰極としたアーク放電法、スパッタ法などの方法を利用することができる。
　そして、金属層１４を含む異方導電性シート本体１１の表面全面に、イオンエッチング処理を行った後、ＰＶＤ法により、ＤＬＣ膜を形成することにより、図６に示す異方導電性シート１０が得られる。
【００６３】
　図６に示す構成の異方導電性シート１０によれば、図１に示す構成の異方導電性シートと同様の効果が得られると共に、更に以下のような効果が得られる。
　すなわち、異方導電性シート本体１１の導電部１２の表面に金属層１４が形成されているため、接続すべき電極に対する接触抵抗が低くなる。また、導電部１２には、導電性粒子Ｐの連鎖によって複数の導電路が形成されるが、各導電路同士が金属層１４によって短絡されるため、接続すべき電極が金属層１４に対して電気的に接続されれば、導電部１２に形成される全ての導電路が有効に利用されるので、接続すべき電極と導電部１２との位置ずれによる導電性の低下が抑制される。従って、接続対象体に対して高い接続信頼性が得られる。
　また、導電部１２が金属層１４に保護されるため、繰り返し耐久性の高い異方導電性シート１０が得られる。
【００６４】
　本発明の異方導電性シートは、上記の実施の形態に限定されず、種々の変更を加えることが可能である。
　例えば、異方導電性シート本体１１において、各導電部１２が絶縁部１３の両面から突出することは必須のことではなく、両面が平坦面なものであっても、導電部１２が絶縁部１３の片面のみから突出するものであってもよい。
　また、異方導電性シート本体１１には、接続対象体の電極に電気的に接続される導電部１２以外に、当該電極に電気的に接続されない非接続用導電部が形成されていてもよい。　また、ＤＬＣ膜１５は、片面のみに形成されていてもよく、また、絶縁部の一面または両面のみを覆うよう形成されていてもよい。
【００６５】
〔異方導電性コネクター〕
　図１０は、本発明に係る異方導電性コネクターの一例を示す平面図であり、図１１は、図１０に示す異方導電性コネクターにおける要部を拡大して示す説明用断面図である。
　この異方導電性コネクター２０は、ウエハに形成された複数の集積回路の各々について、当該集積回路の電気的検査をウエハの状態で行うために用いられるものであって、検査対象であるウエハに形成された全ての集積回路における被検査電極が配置された領域に対応して複数の開口１９が形成されたフレーム板１８を有する。フレーム板１８の開口１９の各々には、当該開口１９を塞ぐよう異方導電性シート１０が配置され、これらの異方導電性シート１０の周縁部が、当該フレーム板１８の開口縁部に固定されて支持されている。
　この例における異方導電性シート１０の各々は、検査対象であるウエハに接触する一面（図１１において上面）が平坦面とされていること、すなわち異方導電性シート本体１１の導電部１２がその一面において突出していないことを除き、基本的に図１に示す異方導電性シート１０と同様の構成である。
【００６６】
　異方導電性コネクター２０におけるフレーム板１８を構成する材料としては、金属材料、セラミックス材料、樹脂材料などの種々の材料を用いることができ、その具体例としては、鉄、銅、ニッケル、クロム、コバルト、マグネシウム、マンガン、モリブデン、インジウム、鉛、パラジウム、チタン、タングステン、アルミニウム、金、白金、銀などの金属またはこれらを２種以上組み合わせた合金若しくは合金鋼などの金属材料、窒化珪素、炭化珪素、アルミナなどのセラミックス材料、アラミッド不繊布補強型エポキシ樹脂、アラミッド不繊布補強型ポリイミド樹脂、アラミッド不繊布補強型ビスマレイミドトリアジン樹脂などの樹脂材料が挙げられる。
　また、異方導電性コネクター２０をバーンイン試験に使用する場合には、フレーム板１８を構成する材料としては、線熱膨張係数が検査対象であるウエハを構成する材料の線熱膨張係数と同等若しくは近似したものを用いることが好ましい。具体的には、ウエハを構成する材料がシリコンである場合には、線熱膨張係数が１．５×１０-4／Ｋ以下、特に、３×１０-6〜８×１０-6／Ｋのものを用いることが好ましく、その具体例としては、インバーなどのインバー型合金、エリンバーなどのエリンバー型合金、スーパーインバー、コバール、４２アロイなどの金属材料、アラミッド不繊布補強型有機樹脂材料が挙げられる。
　また、フレーム板１８の厚みは、その形状が維持されると共に、異方導電性シート１０を保持することが可能であれば、特に限定されないが、例えば０．０３〜１ｍｍ、好ましくは０．０５〜０．２５ｍｍである。
【００６７】
　このような異方導電性コネクター２０は、以下のようにして製造することができる。
　先ず、検査対象であるウエハに形成された全ての集積回路における被検査電極が配置された電極領域に対応して複数の開口１９が形成されたフレーム板１８を作製する。ここで、フレーム板１８の開口１９を形成する方法としては、例えばエッチング法などを利用することができる。
【００６８】
　次いで、硬化されて弾性高分子物質となる高分子物質形成材料中に、磁性を示す導電性粒子が分散されてなる成形材料を調製する。そして、図１２に示すように、異方導電性シート本体成形用の金型を用意し、この金型における上型５０および下型５５の各々の成形面に、調製した成形材料を、所要のパターンすなわち形成すべき異方導電性シート１０の配置パターンに従って塗布することによって成形材料層１１Ｂを形成する。ここで、上型５０および下型５５の成形面に成形材料を塗布する方法としては、スクリーン印刷法を用いることが好ましい。このような方法によれば、成形材料を所要のパターンに従って塗布することが容易で、しかも、適量の成形材料を塗布することができる。
【００６９】
　また、金型について具体的に説明すると、上型５０においては、強磁性体基板５１の下面に、成形すべき全ての異方導電性シート本体１１の導電部１２の配置パターンに対掌なパターンに従って強磁性体層５２が形成され、この強磁性体層５２以外の個所には、非磁性体層５３が形成されており、これらの強磁性体層５２および非磁性体層５３によって成形面が形成されている。
　一方、下型５５においては、強磁性体基板５６の上面に、成形すべき全ての異方導電性シート本体１１の導電部１２の配置パターンと同一のパターンに従って強磁性体層５７が形成され、この強磁性体層５７以外の個所には、非磁性体層５８が形成されており、これらの強磁性体層５７および非磁性体層５８によって成形面が形成されている。また、下型５５の成形面には、成形すべき異方導電性シート本体の他面における突出部分に対応して凹所５８ａが形成されている。
　強磁性体基板５１，５６、強磁性体層５２，５７および被磁性体層５３，５８の材質その他の条件は、前述の図２に示す金型と同様である。
【００７０】
　そして、成形材料層１１Ｂが形成された下型５５の成形面上に、それぞれ形成すべき異方導電性シート本体１１の平面形状に適合する形状を有する複数の開口Ｋが形成されたスペーサー５４ｂを介して、フレーム板１８を位置合わせして配置すると共に、このフレーム板１８上に、それぞれ形成すべき異方導電性シート本体１１の平面形状に適合する形状を有する複数の開口Ｋが形成されたスペーサー５４ａを介して、成形材料層１１Ｂが形成された上型５０を位置合わせして配置し、更に、これらを重ね合わせることにより、図１３に示すように、上型５０と下型５５との間に、目的とする形態（形成すべき異方導電性シート本体１１の形態）の成形材料層１１Ａが形成される。
　このようにフレーム板１８と上型５０および下型５５との間にスペーサー５４ａ，５４ｂを配置することにより、目的とする形態の異方導電性シート本体を形成することができると共に、隣接する異方導電性シート本体同士が連結することが防止されるため、互いに独立した多数の異方導電性シート本体を確実に形成することができる。
【００７１】
　次いで、上型５０における強磁性体基板５１の上面および下型５５における強磁性体基板５６の下面に例えば一対の電磁石を配置してこれを作動させることにより、成形材料層２０Ａ中に分散されていた導電性粒子が、上型５０の強磁性体層５２とこれに対応する下型５５の強磁性体層５７との間に位置する導電部１２となる部分に集合して厚み方向に並ぶよう配向する。そして、この状態において、成形材料層２０Ａを硬化処理することにより、弾性高分子物質中に導電性粒子が厚み方向に並ぶよう配向した状態で含有されてなる複数の導電部１２が、導電性粒子が全く或いは殆ど存在しない高分子弾性物質よりなる絶縁部１３によって相互に絶縁された状態で配置されてなる複数の異方導電性シート本体１１が、フレーム板１８の開口縁部に固定された状態で形成され、以て、図１４に示すように、検査対象であるウエハに形成された全ての集積回路における被検査電極が配置された領域に対応して複数の開口１９を有するフレーム板１８と、このフレーム板１８の開口１９を塞ぐよう配置され、当該フレーム板１８の開口縁部によって支持された複数の異方導電性シート本体１１とよりなるコネクター用中間体１０Ａが製造される。
　その後、このコネクター用中間体１０Ａにおける異方導電性シート本体１１の各々の表面にＤＬＣ膜を形成することにより、図１０および図１１に示す異方導電性コネクター２０が得られる。
【００７２】
　このような異方導電性コネクター２０によれば、ＤＬＣ膜１５が形成された異方導電性シート１０を有するため、前述した異方導電性シート１０による効果が得られると共に、更に以下のような効果が得られる。
　すなわち、上記の異方導電性コネクター２０によれば、異方導電性シート１０がフレーム板１８に固定されているため、変形しにくくて取扱いやすく、検査対象であるウエハとの電気的接続作業において、当該ウエハに対する位置合わせおよび保持固定を容易に行うことができる。
　また、フレーム板１８の開口１９の各々は、検査対象であるウエハに形成された全ての集積回路の被検査電極が配置された電極領域に対応して形成されており、当該開口１９の各々に配置される異方導電性シート１０は面積が小さいものでよいため、個々の異方導電性シート１０の形成が容易である。しかも、面積の小さい異方導電性シート１０は、熱履歴を受けた場合でも、当該異方導電性シート１０の面方向における熱膨張の絶対量が少ないため、フレーム板１８を構成する材料として線熱膨張係数の小さいものを用いることにより、異方導電性シート１０の面方向における熱膨張がフレーム板１８によって確実に規制される。従って、検査対象が大面積のウエハに形成された多数の集積回路であり、これらの集積回路について一括してバーンイン試験を行う場合においても、良好な電気的接続状態を安定に維持することができる。
【００７３】
　本発明の異方導電性コネクターは、上記の実施の形態に限定されず、種々の変更を加えることが可能である。
　例えばフレーム板に、検査対象であるウエハに形成された集積回路の中から選択された複数の集積回路における被検査電極が配置された領域に対応して複数の開口が形成され、これらの開口の各々を塞ぐよう複数の異方導電性シートが配置された構成であってもよい。ここで、選択される集積回路の数は、ウエハのサイズ、ウエハに形成された集積回路の数、各集積回路における被検査電極の数などを考慮して適宜選択され、例えば１６個、３２個、６４個、１２８個である。
　また、フレーム板に単一の開口が形成され、当該開口を塞ぐよう単一の異方導電性シートが配置された構成であってもよい。
【００７４】
〔回路検査装置〕
　次に、本発明に係る回路検査装置について、多数の集積回路が形成されたウエハを電気的に検査するウエハ検査装置として実施した場合を例に挙げて説明する。
　図１５は、本発明に係るウエハ検査装置の一例における要部の構成を示す説明用断面図であり、このウエハ検査装置は、それぞれ突起状の被検査電極を有する多数の集積回路が形成されたウエハを電気的に検査するためのものである。
　このウエハ検査装置は、図１６にも拡大して示すように、一面（図１５および図１６において下面）に検査対象であるウエハにおける突起状の被検査電極のパターンに対応するパターンに従って多数の検査電極３１が配置された検査用回路基板３０と、この検査用回路基板３０の一面上に配置された、検査対象であるウエハに接触される図１０に示す構成の異方導電性コネクター２０とよりなる回路検査用プローブ２５を有し、この回路検査用プローブ２５の下方位置には、検査対象であるウエハ１が載置されるウエハ載置台５が設けられている。
【００７５】
　検査用回路基板３０の他面（図において上面）には、テスターに接続される多数の接続端子３２が適宜のパターンに従って形成されており、これらの接続端子３２の各々は、当該検査用回路基板３０における内部配線３３を介して検査電極３１の各々に電気的に接続されている。
　検査用回路基板３０の基材としては、耐熱性を有するものであれば特に限定されず、プリント回路基板の基板材料として通常使用されている種々のものを用いることができ、その具体例としては、ガラス繊維補強型エポキシ樹脂、ガラス繊維補強型ポリイミド樹脂、ガラス繊維補強型ビスマレイミドトリアジン樹脂、ポリイミド樹脂、アラミッド不繊布補強型エポキシ樹脂、アラミッド不繊布補強型ポリイミド樹脂、アラミッド不繊布補強型ビスマレイミドトリアジン樹脂等の樹脂材料、セラミックス材料、ガラス材料、金属コア材料などを挙げることができるが、バーンイン試験に適用する場合には、その線熱膨張係数が、検査対象であるウエハを構成する材料の線熱膨張係数が同等若しくは近似したものを用いることが好ましい。具体的には、ウエハがシリコンよりなるものである場合には、線熱膨張係数が１．５×１０-4／Ｋ以下、特に、３×１０-6〜８×１０-6／Ｋのものを用いることが好ましい。
【００７６】
　このようなウエハ検査装置においては、以下のようにしてウエハ１の検査が実行される。
　先ず、ウエハ載置台５上に、検査対象であるウエハ１が、その被検査電極２が上方を向いた状態でかつ被検査電極２の各々が検査用回路基板３０の検査電極３１の各々の直下に位置するよう配置される。次いで、例えば検査用回路基板３０が適宜の加圧手段によって下方に加圧されることにより、異方導電性コネクター２０における異方導電性シート１０が、ウエハ１の被検査電極２に接触し、更には被検査電極２によって加圧された状態となる。これにより、異方導電性シート１０の異方導電性シート本体１１における導電部１２は、ウエハ１の被検査電極２の突出高さに応じて厚み方向に圧縮するよう弾性的に変形し、当該異方導電性シート本体１１の導電部１２には、ウエハ１の被検査電極２と検査用回路基板３０の検査電極３１との間に、導電性粒子Ｐによって当該異方導電性シート１０の厚み方向に伸びる導電路が形成され、その結果、ウエハ１の被検査極極２と検査用回路基板３０の検査電極３１との電気的接続が達成される。その後、バーンイン試験を行う場合には、ウエハ１が所定の温度に加熱され、この状態で、当該ウエハ１について所要の電気的検査が実行される。
【００７７】
　上記のウエハ検査装置によれば、回路検査用プローブ２５におけるウエハ１に接触する異方導電性コネクター２０が、ＤＬＣ膜１５が形成された異方導電性シート１０を有するものであるため、ウエハ１が汚染されることを防止することかできると共に、高温環境下においてウエハ１によって加圧された状態で長時間放置された場合にも、異方導電性シート１０がウエハ１に接着することを防止することができ、これにより、異方導電性シート１０およびウエハ１に損傷を与えることを回避することができる。更に、異方導電性シート１０の表面に電荷が蓄積されることを防止または抑制することができるので、静電気による悪影響を排除することができる。
【００７８】
　図１７は、本発明に係るウエハ検査装置の他の例における要部の構成を示す説明用断面図であり、このウエハ検査装置は、それぞれ平面状の被検査電極を有する多数の集積回路が形成されたウエハを電気的に検査するためのものである。
　このウエハ検査装置は、図１８にも拡大して示すように、一面（図１７および図１８において下面）に検査対象であるウエハにおける被検査電極のパターンに対応するパターンに従って多数の検査電極３１が配置された検査用回路基板３０と、この検査用回路基板３０の一面に配置された異方導電性コネクター２０と、この異方導電性コネクター２０の一面（図１７および図１８において下面）に配置されたシート状コネクター４０とにより構成された回路検査用プローブ２５を有し、この回路検査用プローブ２５の下方位置には、検査対象であるウエハ１が載置されるウエハ載置台５が設けられている。
　検査用回路基板３０は、図１４および図１５に示すウエハ検査装置における検査用回路基板３０と同様の構成であり、異方導電性コネクター２０は、その異方導電性シート１０における異方導電性シート本体１１の導電部１２が、絶縁部１３の両面の各々から突出した状態に形成されていることを除き、図１４および図１５に示すウエハ検査装置における異方導電性コネクター２０と同様の構成である。
【００７９】
　シート状コネクター４０は、柔軟な絶縁性シート４１を有し、この絶縁性シート４１には、当該絶縁性シート４１の厚み方向に伸びる複数の金属よりなる電極構造体４２が、検査用回路基板３０の検査電極３１のパターンに対応するパターンすなわち検査対象であるウエハ１の被検査電極２のパターンに対応するパターンに従って、当該絶縁性シート４１の面方向に互いに離間して配置されている。電極構造体４２の各々は、絶縁性シート４１の表面（図において下面）に露出する突起状の表面電極部４３と、絶縁性シート４１の裏面に露出する板状の裏面電極部４４とが、絶縁性シート４１の厚み方向に貫通して伸びる短絡部４５によって互いに一体に連結されて構成されている。
　そして、シート状コネクター４０は、その電極構造体４２の各々が異方導電性コネクター２０の異方導電性シート１０における導電部１２上に位置するよう配置されている。
【００８０】
　シート状コネクター４０における絶縁性シート４１としては、絶縁性を有する柔軟なものであれば特に限定されるものではなく、例えばポリイミド樹脂、液晶ポリマー、ポリエステル、フッ素系樹脂などよりなる樹脂シート、繊維を編んだクロスに上記の樹脂を含浸したシートなどを用いることができる。
　また、絶縁性シート４１の厚みは、当該絶縁性シート４１が柔軟なものであれば特に限定されないが、１０〜５０μｍであることが好ましく、より好ましくは１０〜２５μｍである。
【００８１】
　電極構造体４２を構成する金属としては、ニッケル、銅、金、銀、パラジウム、鉄などを用いることができ、電極構造体４２としては、全体が単一の金属よりなるものであっても、２種以上の金属の合金よりなるものまたは２種以上の金属が積層されてなるものであってもよい。
　また、電極構造体４２における表面電極部４３および裏面電極部４４の表面には、当該電極部の酸化が防止されると共に、接触抵抗の小さい電極部が得られる点で、金、銀、パラジウムなどの化学的に安定で高導電性を有する金属被膜が形成されていることが好ましい。
【００８２】
　電極構造体４２における表面電極部４３の突出高さは、ウエハ１の被検査電極２に対して安定な電気的接続を達成することができる点で、１５〜５０μｍであることが好ましく、より好ましくは２０〜３５μｍである。また、表面電極部４３の径は、ウエハ１の被検査電極の寸法およびピッチに応じて設定されるが、例えば３０〜８０μｍであり、好ましくは３０〜６５μｍである。
　電極構造体４２における裏面電極部４４の径は、短絡部４５の径より大きく、かつ、電極構造体４２の配置ピッチより小さいものであればよいが、可能な限り大きいものであることが好ましく、これにより、異方導電性コネクター２０の異方導電性シート１０における導電部１２に対しても安定な電気的接続を確実に達成することができる。また、裏面電極部４４の厚みは、強度が十分に高くて優れた繰り返し耐久性が得られる点で、２０〜５０μｍであることが好ましく、より好ましくは３５〜５０μｍである。
　電極構造体４２における短絡部４５の径は、十分に高い強度が得られる点で、３０〜８０μｍであることが好ましく、より好ましくは３０〜６５μｍである。
【００８３】
　シート状コネクター４０は、例えば以下のようにして製造することができる。
　すなわち、絶縁性シート４１上に金属層が積層されてなる積層材料を用意し、この積層材料における絶縁性シート４１に対して、レーザ加工、ドライエッチング加工等によって、当該絶縁性シート４１の厚み方向に貫通する複数の貫通孔を、形成すべき電極構造体４２のパターンに対応するパターンに従って形成する。次いで、この積層材料に対してフォトリソグラフィーおよびメッキ処理を施すことによって、絶縁性シート４１の貫通孔内に金属層に一体に連結された短絡部４５を形成すると共に、当該絶縁性シート４１の表面に、短絡部４５に一体に連結された突起状の表面電極部４３を形成する。その後、積層材料における金属層に対してフォトエッチング処理を施してその一部を除去することにより、裏面電極部４４を形成して電極構造体４２を形成し、以てシート状コネクター４０が得られる。
【００８４】
　このようなウエハ検査装置によれば、回路検査用プローブ２５におけるウエハ１に接触する異方導電性コネクター２０が、ＤＬＣ膜１５が形成された異方導電性シート１０を有するものであるため、当該回路検査用プローブ２５が加圧された状態で長時間放置された場合にも、異方導電性シート１０がシート状コネクター４０に接着することを防止することができ、これにより、シート状コネクターに撓みが生じることが回避され、その結果、繰り返し使用した場合にも、被検査回路装置における全ての被検査電極に対して安定な電気的接続を達成することができる。更に、異方導電性シート１０の表面に電荷が蓄積されることを防止または抑制することができるので、静電気による悪影響を排除することができる。
【００８５】
　本発明の回路検査用プローブおよび回路検査装置は、上記の実施の形態に限定されず、種々の変更を加えることが可能である。
　例えば、検査対象である回路は、多数の集積回路が形成されたウエハに限定されるものではなく、半導体チップや、ＢＧＡ、ＣＳＰなどのパッケージＩＣＭＣＭなどの半導体集積回路装置、プリント回路基板などに形成された回路の検査装置に適用することができる。
【００８６】
　また、図１５に示す回路検査用プローブ２５および図１７に示す回路検査用プローブ２５の各々は、ウエハ１に形成された全ての集積回路の被検査電極２に対して一括して電気的接続を達成するものであるが、図１９に示すように、ウエハ１に形成された各集積回路の中から選択された複数の集積回路の被検査電極２に電気的に接続されるものであってもよい。選択される集積回路の数は、ウエハ１のサイズ、ウエハ１に形成された集積回路の数、各集積回路における被検査電極の数などを考慮して適宜選択され、例えば１６個、３２個、６４個、１２８個である。
　このような回路検査用プローブ２５を有するウエハ検査装置においては、ウエハ１に形成された各集積回路の中から選択された複数の集積回路の被検査電極２に、回路検査用プローブ２５を電気的に接続して検査を行い、その後、他の集積回路の中から選択された複数の集積回路の被検査電極２に、回路検査用プローブ２５を電気的に接続して検査を行う工程を繰り返すことにより、ウエハ１に形成された全ての集積回路の電気的検査を行うことができる。
【実施例】
【００８７】
　以下、本発明の具体的な実施例について説明するが、本発明はこれらの実施例に限定されるものではない。
【００８８】
〈実施例１〉
〔成形材料の調製〕
　付加型液状シリコーンゴム１００重量部に、平均粒子径が２０μｍの導電性粒子７０重量部を添加して混合した後、減圧による脱泡処理を行うことにより、異方導電性シート本体用の成形材料を調製した。
　以上において、導電性粒子としては、ニッケル粒子を芯粒子とし、この芯粒子に無電解金メッキが施されてなるもの（平均被覆量：芯粒子の重量の２５重量％となる量）を用いた。
【００８９】
〔異方導電性シート製造用金型〕
　基本的に図２に示す構成に従って、下記の条件により、異方導電性シート製造用金型を作製した。
　強磁性体基板：材質；鉄，厚み；６ｍｍ，
　強磁性体層：材質；ニッケル，厚み；０．１ｍｍ，径；０．６ｍｍ，ピッチ（中心間距離）；０．１２ｍｍ，
　非磁性体層：材質；液状レジスト硬化物，厚み；０．１２５ｍｍ，
　スペーサの厚み；０．２ｍｍ
【００９０】
〔異方導電性シート本体の製造〕
　上記の金型のキャビティ内に、調製した成形材料を注入することにより、当該金型内に成形材料層を形成した。
　そして、成形材料層に対して、電磁石によって厚み方向に１．８テスラの平行磁場を作用させながら、１００℃、１時間の条件で当該成形材料層の硬化処理を行うことにより、それそれ厚み方向に伸びる複数の導電部と、これらの導電部を相互に絶縁する絶縁部とを有する異方導電性シート本体を製造した。
　得られた異方導電性シート本体は、外径が０．０６ｍｍの導電部が、０．１２ｍｍのピッチで配列されてなるものであって、絶縁部の厚みは０．２ｍｍ、導電部の厚みは０．２５ｍｍであり、当該導電部が絶縁部の両面の各々から突出した状態（それぞれの突出高さが０．０２５ｍｍ）に形成されてなるものである。また、導電部における導電性粒子の割合は、体積分率で２５％であった。
【００９１】
〔ＤＬＣ膜の形成〕
　異方導電性シート本体の一面全面に、アルゴンガスイオンによって１０分間イオンエッチング処理を行った。その後、固体炭素源としてグラファイトを用い、電子ビーム蒸着法によって、処理温度５０℃、処理時間２０分間の条件で、異方導電性シート本体の表面全面に厚みが１０ｎｍのＤＬＣ膜を形成し、以て、本発明に係る異方導電性シートを製造した。
【００９２】
　得られた異方導電性シートにおけるＤＬＣ膜を、カッターナイフによって碁盤目状に切り込むことにより、当該ＤＬＣ膜に互いに分離された１ｍｍ角のエリアを合計１００個形成し、スコッチテープによってＤＬＣ膜の剥離試験を行ったところ、剥離したエリアは０／１００個であった。
　また、異方導電性シートをそのＤＬＣ膜が形成された面が内側となるよう約１８０°に折り曲げた後、その表面を観察したところ、ＤＬＣ膜の剥離は認められなかった。
　また、ヒューレットパッカード社製の電気抵抗測定器「High Resistance Meter 4339」および「Resistivity Cell 16008B 」を用い、ＤＬＣ膜の表面抵抗率を測定したところ、１×１０12Ω／□であった。
【００９３】
〈実施例２〉
　実施例１と同様にして異方導電性シート本体を製造すると共に、当該異方導電性シート本体における導電部のパターンに対応するパターンに従って開口が形成されたステンレスよりなる板状のマスクを作製した。
　そして、このマスクを、異方導電性シート本体の一面に当該マスクの開口の各々がこれに対応する導電部上に位置するよう配置し、マスクの開口から露出した導電部の表面に、アルゴンガスイオンによって１０分間イオンエッチング処理を行った。その後、チタンよりなる電極を陰極としたアーク放電法によって、導電部の表面に、厚みが１００ｎｍのチタンよりなる金属層を形成した。
　次いで、金属層を含む異方導電性シート本体の一面全面に、アルゴンガスイオンによって１０分間イオンエッチング処理を行った。その後、固体炭素源としてグラファイトを用い、電子ビーム蒸着法によって、処理温度５０℃、処理時間２０分間の条件で、異方導電性シート本体の表面全面に厚みが１０ｎｍのＤＬＣ膜を形成し、以て、本発明に係る異方導電性シートを製造した。
【００９４】
　得られた異方導電性シートについて、実施例１と同様にしてＤＬＣ膜の剥離試験を行ったところ、剥離したエリアは０／１００個であった。
　また、異方導電性シートをそのＤＬＣ膜が形成された面が内側となるよう約１８０°に折り曲げた後、その表面を観察したところ、ＤＬＣ膜の剥離は認められなかった。
　また、実施例１と同様にしてＤＬＣ膜の表面抵抗率を測定したところ、１×１０12Ω／□であった。
【００９５】
〈比較例１〉
　実施例１と同様にして異方導電性シート本体を製造し、この異方導電性シート本体を比較用の異方導電性シートとした。
　また、ヒューレットパッカード社製の電気抵抗測定器「High Resistance Meter 4339」および「Resistivity Cell 16008B 」を用い、異方導電性シートの一面における表面抵抗率を測定したところ、１×１０15Ω／□以上であった。
【００９６】
〔異方導電性シートの特性評価〕
（１）導電特性：
　実施例１および比較例１に係る異方導電性シートの各々を、導電部１個当たりの荷重が５ｇとなるよう厚み方向に加圧し、この状態で、当該導電部の電気抵抗を測定したところ、実施例１に係る異方導電性シートが６０ｍΩで、比較例１に係る異方導電性シートが１００ｍΩであり、実施例１に係る異方導電性シートによれば、比較例１に係る異方導電性シートに比較して、良好な加圧導電性が得られることが確認された。
　また、異方導電性シートの導電部に加わる荷重を変えながら、当該導電部の歪み率および電気抵抗値を測定することにより、加圧−歪み曲線図および歪み−抵抗曲線図を作成した。結果を図２０に示す。
　また、異方導電性シートにおける隣接する導電部間の電気抵抗を測定したところ、実施例１に係る異方導電性シートおよび比較例１に係る異方導電性シートのいずれも１×１０14Ω以上であった。
【００９７】
（２）非接着性試験：
　実施例１〜２に係る異方導電性シートおよび比較例１に係る異方導電性シートの各々をシリコン基板上に配置し、その導電部の歪み率が３０％となるよう加圧した。この状態で、１５０℃の雰囲気下に４８時間放置した後、異方導電性シートとシリコン基板との接着性を調べた。その結果、実施例１〜２に係る異方導電性シートにおいては、シリコン基板に全く接着しておらず、シリコン基板を９０°に傾けたところ、異方導電性シートが容易に落下した。一方、比較例１に係る異方導電性シートにおいては、シリコン基板に強固に接着しており、異方導電性シートを剥離させたところ、当該異方導電性シートが破損し、その一部がシリコン基板に接着したままの状態であった。
　また、実施例１〜２に係る異方導電性シートを配置したシリコン基板の表面を観察したところ、シリコーンゴムの低分子量成分による汚染は全く認められなかった。
【００９８】
（３）帯電特性：
　実施例１〜２に係る異方導電性シートおよび比較例１に係る異方導電性シートの各々を検査用回路基板上に配置して固定することにより、回路検査用プローブを作製した。この回路検査用プローブをシリコン基板上に配置し、温度２５℃、相対湿度３０％の環境下において、回路検査用プローブを異方導電性シートの導電部の歪み率が２５％となるよう厚み方向に加圧し、この状態で１秒間保持した後、回路検査用プローブをシリコン基板から引き離し、更に、２秒間経過後に回路検査用プローブを厚み方向に加圧した。この操作を１サイクルとして合計５０００サイクル行い、操作が終了してから４０秒間以内に異方導電性シートの表面電位を測定した。その結果、実施例１に係る異方導電性シートの表面電位が１００Ｖ、実施例２に係る異方導電性シートの表面電位が５０Ｖ、比較例１に係る異方導電性シートの表面電位が１０００Ｖであり、実施例１〜２に係る異方導電性シートによれば、表面に電荷が蓄積されることを防止することができることが確認された。
【００９９】
〈実施例３〉
〔試験用ウエハの作製〕
（１）作製例１：
　図２１に示すように、直径が８インチのシリコン（線熱膨張係数３．３×１０-6／Ｋ）製のウエハ１上に、それぞれ寸法が６．５ｍｍ×６．５ｍｍの正方形の集積回路Ｌを合計で５９６個形成した。ウエハ１に形成された集積回路Ｌの各々は、図２２に示すように、その中央に被検査電極領域Ａを有し、この被検査電極領域Ａには、図２３に示すように、それぞれ縦方向（図２３において上下方向）の寸法が２００μｍで横方向（図２３において左右方向）の寸法が６０μｍの２６個の被検査電極２が１２０μｍのピッチで横方向に二列（一列の被検査電極７の数が１３個）に配列されている。縦方向に隣接する被検査電極７の間の離間距離は、２５０μｍである。また、２６個の被検査電極２のうち２個ずつが互いに電気的に接続されている。被検査電極２の各々は矩形の平板状のアルミニウムパッドよりなるものであり、ウエハ１全体の被検査電極２の総数は１５４９６個である。以下、このウエハを「試験用ウエハＷ１」という。また、この試験用ウエハＷ１に形成された５９６個の集積回路のうち、図２４において太線で示す縦横に並ぶ６４個（縦８個，横８個）の集積回路Ｌを選択し、これらの６４個の集積回路Ｌが形成された領域を「試験領域Ｅ１」とした。
【０１００】
（２）作製例２：
　被検査電極として、アルミウニムパッド上に共晶半田（Ｓｂ／Ｓｎ＝４／６）よりなる半球状の突起電極（直径：約８０μｍ，突出高さ：約６０μｍ）を形成したこと以外は作製例１と同様の条件により、ウエハ上に５９６個の集積回路を形成した。以下、このウエハを「試験用ウエハＷ２」という。また、この試験用ウエハＷ２に形成された５９６個の集積回路のうち、試験用ウエハＷ１の試験領域Ｅ１に対応する領域に形成された６４個（縦８個，横８個）の集積回路を選択し、これらの６４個の集積回路が形成された領域を「試験領域Ｅ２」とした。
【０１０１】
〔異方導電性コネクターの製造〕
（１）フレーム板の作製：
　図２５に示すように、上記の試験用ウエハＷ１の試験領域Ｅ１に形成された６４個の集積回路における被検査電極領域に対応して６４個の開口１９が形成された直径が１０ｃｍのフレーム板１８を作製した。このフレーム板１８の具体的な仕様は、以下のとおりである。
　フレーム板１８の材質はコバール（飽和磁化１．４Ｗｂ／ｍ2 ，線熱膨張係数５×１０-6／Ｋ）で、その厚みは６０μｍである。フレーム板１８の開口１９の各々は矩形であって、その横方向（図２５において左右方向）の寸法が２６４０μｍで縦方向（図２５において上下方向）の寸法が９００μｍである。
（２）スペーサーの作製：
　形成すべき異方導電性シートの平面形状に適合する形状の複数の開口が、上記のフレーム板の開口のパターンに対応するパターンに従って形成されたスペーサーを２枚作製した。これらのスペーサーの具体的な仕様は、以下のとおりである。
　スペーサーの材質はステンレス（ＳＵＳ３０４）で、その厚みは２５μｍである。スペーサーの開口の各々は矩形であって、その横方向の寸法が３５００μｍで縦方向の寸法が１６００μｍである。
【０１０２】
（３）金型の作製：
　図２６および図２７に示す構成に従い、下記の条件により、異方導電性シート本体成形用の金型を作製した。
　この金型における上型５０および下型５５は、それぞれ厚みが６ｍｍの鉄よりなる強磁性体基板５１，５６を有し、この強磁性体基板５１，５６上には、試験用ウエハＷ１における被検査電極のパターンに対応するパターンに従ってニッケルよりなる導電部形成用の強磁性体層５２，５７および非接続用導電部形成用の強磁性体層５２ａ，５７ａが配置されている。具体的には、導電部形成用の強磁性体層５２，５７の各々の寸法は６０μｍ（横方向）×２００μｍ（縦方向）×１００μｍ（厚み）で、２６個の強磁性体層５２，５７が１２０μｍのピッチで横方向に二列（一列の強磁性体層５２，５７の数が１３個で、縦方向に隣接する強磁性体層５２，５７の間の離間距離が２５０μｍ）に配列されている。また、強磁性体層５２，５７が並ぶ方向において、最も外側に位置する強磁性体層５２，５７の外側には、非接続用導電部形成用の強磁性体層５２ａ，５７ａが配置されている。各強磁性体層５２ａ，５７ａの寸法は、６０μｍ（横方向）×２００μｍ（縦方向）×１００μｍ（厚み）である。
　そして、２６個の導電部形成用の強磁性体層５２，５７および４個の非接続用導電部形成用の強磁性体層５２ａ，５７ａが形成された領域が、試験用ウエハＷ１の試験領域Ｅ１における集積回路の被検査電極領域に対応して合計で６４個形成され、全体で１６６４個の導電部形成用の強磁性体層５２，５７および２５６個の非接続用導電部形成用の強磁性体層５２ａ，５７ａが形成されている。
　また、非磁性体層５３，５８は、ドライフィルムレジストを硬化処理することによって形成され、導電部形成用の強磁性体層５２，５７が位置する凹所５３ａ，５８ａの各々の寸法は、７０μｍ（横方向）×２１０μｍ（縦方向）×３５μｍ（深さ）で、非接続用導電部形成用の強磁性体層５２ａ，５７ａが位置する凹所５３ｂ，５８ｂの各々の寸法は、７０μｍ（横方向）×２１０μｍ（縦方向）×３５μｍ（深さ）で、凹所以外の部分の厚みは１３５μｍ（凹所部分の厚み１００μｍ）である。
【０１０３】
（４）コネクター用中間体の製造：
　上記のフレーム板、スペーサーおよび金型を用い、以下のようにしてフレーム板に異方導電性シート本体を形成した。
　付加型液状シリコーンゴム１００重量部に、導電性粒子３０重量部を添加して混合し、その後、減圧による脱泡処理を施すことにより、異方導電性シート本体用の成形材料を調製した。
　ここで、導電性粒子としては、平均粒子径が１８μｍのニッケルよりなる芯粒子に２０重量％の金メッキが施されてなるものを用いた。
　また、付加型液状シリコーンゴムとしては、Ａ液の粘度が２５０Ｐａ・ｓで、Ｂ液の粘度が２５０Ｐａ・ｓである二液型のものであって、硬化物の１５０℃における永久圧縮歪みが５％、硬化物のデュロメーターＡ硬度が３５、硬化物の引裂強度が２５ｋＮ／ｍのものを用いた。
【０１０４】
　また、上記の付加型液状シリコーンゴムおよびその硬化物の特性は、次のようにして測定した。
（ｉ）付加型液状シリコーンゴムの粘度：
　Ｂ型粘度計により、２３±２℃における粘度を測定した。
（ii）シリコーンゴム硬化物の圧縮永久歪み：
　二液型の付加型液状シリコーンゴムにおけるＡ液とＢ液とを等量となる割合で攪拌混合した。次いで、この混合物を金型に流し込み、当該混合物に対して減圧による脱泡処理を行った後、１２０℃、３０分間の条件で硬化処理を行うことにより、厚みが１２．７ｍｍ、直径が２９ｍｍのシリコーンゴム硬化物よりなる円柱体を作製し、この円柱体に対して、２００℃、４時間の条件でポストキュアを行った。このようにして得られた円柱体を試験片として用い、ＪＩＳ　Ｋ　６２４９に準拠して１５０±２℃における圧縮永久歪みを測定した。
（iii)シリコーンゴム硬化物の引裂強度：
　上記（ii）と同様の条件で付加型液状シリコーンゴムの硬化処理およびポストキュアを行うことにより、厚みが２．５ｍｍのシートを作製した。このシートから打ち抜きによってクレセント形の試験片を作製し、ＪＩＳ　Ｋ　６２４９に準拠して２３±２℃における引裂強度を測定した。
（iv）デュロメーターＡ硬度：
　上記（iii)と同様にして作製されたシートを５枚重ね合わせ、得られた積重体を試験片として用い、ＪＩＳ　Ｋ　６２４９に準拠して２３±２℃におけるデュロメーターＡ硬度を測定した。
【０１０５】
　上記の金型の上型および下型の表面に、調製した成形材料をスクリーン印刷によって塗布することにより、形成すべき異方導電性シートのパターンに従って成形材料層を形成し、下型の成形面上に、下型側のスペーサーを介してフレーム板を位置合わせして重ね、更に、このフレーム板上に、上型側のスペーサーを介して上型を位置合わせして重ねた。
　そして、上型および下型の間に形成された成形材料層に対し、強磁性体層の間に位置する部分に、電磁石によって厚み方向に１．８Ｔの磁場を作用させながら、１００℃、１時間の条件で硬化処理を施すことにより、フレーム板の開口の各々に異方導電性シート本体を形成し、以てコネクター用中間体を製造した。
【０１０６】
　形成された異方導電性シート本体について具体的に説明すると、異方導電性シート本体の各々は、横方向の寸法が３５００μｍ、縦方向の寸法が１６００μｍである。異方導電性シート本体の各々には、試験用ウエハＷ１における被検査電極に対応する２６個の導電部が１２０μｍのピッチで横方向に二列（一列の導電部の数が１３個で、縦方向に隣接する導電部の間の離間距離が２５０μｍ）に配列されており、導電部の各々は、横方向の寸法が７０μｍ、縦方向の寸法が２１０μｍ、厚みが１８０μｍであり、絶縁部の厚みが１１０μｍである。また、横方向において最も外側に位置する導電部とフレーム板との間には、非接続用導電部が配置されている。非接続用導電部の各々は、横方向の寸法が７０μｍ、縦方向の寸法が２１０μｍ、厚みが１８０μｍである。また、異方導電性シート本体の各々におけるフレーム板に支持された部分の厚み（二股部分の一方の厚み）は２５μｍである。
　また、異方導電性シート本体の各々における導電部中の導電性粒子の含有割合を調べたところ、全ての導電部について体積分率で約３０％であった。
【０１０７】
〔ＤＬＣ膜の形成〕
　得られたコネクター用中間体における異方導電性シート本体の一面全面に、アルゴンガスイオンによって１０分間イオンエッチング処理を行った。その後、固体炭素源としてグラファイトを用い、電子ビーム蒸着法によって、処理温度５０℃、処理時間２０分間の条件で、異方導電性シート本体の一面全面に厚みが１０ｎｍのＤＬＣ膜を形成し、以て、本発明に係る異方導電性コネクターを製造した。
　また、ヒューレットパッカード社製の電気抵抗測定器「High Resistance Meter 4339」および「Resistivity Cell 16008B 」を用い、得られた異方導電性コネクターにおけるＤＬＣ膜の表面抵抗率を測定したところ、１×１０12Ω／□であった。
【０１０８】
〔検査用回路基板の作製〕
　基板材料としてアルミナセラミックス（線熱膨張係数４．８×１０-6／Ｋ）を用い、試験用ウエハＷ１の試験領域Ｅ１における集積回路の被検査電極のパターンに対応するパターンに従って検査電極が形成された検査用回路基板を作製した。この検査用回路基板は、全体の寸法が１０ｃｍ×１０ｃｍの矩形であり、その平面精度は±１０μｍである。また、検査電極は、横方向の寸法が７０μｍで縦方向の寸法が２１０μｍである。以下、この検査用回路基板を「検査用回路基板Ｔ」という。
【０１０９】
〔異方導電性コネクターの評価〕
　得られた異方導電性コネクターについて、下記の評価を行った。
（１）初期導電特性：
　試験用ウエハＷ１を試験台に配置し、図２８に示すように、試験用ウエハＷ１における試験領域Ｅ１上に、異方導電性コネクターをその導電部の各々が当該試験用ウエハＷ１の被検査電極上に位置するよう位置合わせして配置し、この異方導電性コネクター上に、検査用回路基板Ｔをその検査電極の各々が当該異方導電性コネクターにおける異方導電性シートの導電部上に位置するよう位置合わせして配置した。
　そして、室温（２５℃）下において、検査用回路基板Ｔを下方に所定の荷重で加圧し、検査用回路基板Ｔにおける１６６４個の検査電極の各々と、当該検査電極に異方導電性コネクターおよび試験用ウエハＷ１を介して電気的に接続された他の検査電極との間の電気抵抗を順次測定し、測定された電気抵抗値の２分の１の値を異方導電性コネクターにおける導電部の電気抵抗（以下、「導通抵抗」という。）として算出し、これらの平均値を求めた。結果を表１に示す。
【０１１０】
（２）電極物質の付着性：
　試験用ウエハＷ２をヒーターを具えた試験台に配置し、試験用ウエハＷ２における試験領域Ｅ２上に、異方導電性コネクターをその導電部の各々が当該試験用ウエハＷ２の被検査電極上に位置するよう位置合わせして配置し、この異方導電性コネクター上に、検査用回路基板Ｔをその検査電極の各々が当該異方導電性コネクターにおける異方導電性シートの導電部上に位置するよう位置合わせして配置し、更に、検査用回路基板Ｔを下方に２５ｋｇの荷重（導電部１個当たりに加わる荷重が平均で約１５ｇ）で加圧した。次いで、検査用回路基板Ｔを加圧したままの状態で、試験台を１２５℃に加熱し、更にこの状態で２４時間保持した後、検査用回路基板に対する加圧を解除し、１時間放置した。この操作を１サイクルとして、合計で５サイクル連続して行った。
　そして、異方導電性コネクターの各異方導電性シートにおける被検査電極が接触した部分について、オージェ分析電子分光法により元素分析を行い、被検査電極を構成する物質であるＳｎ並びに導電性粒子を構成する物質であるＡｕおよびＮｉの合計の質量に対するＳｎの質量の割合（以下、この割合を「Ｓｎの割合Ｓ１」という。）を算出した。結果を表２に示す。
【０１１１】
（３）繰り返し使用における導電特性：
　試験用ウエハＷ２を、電熱ヒーターを具えた試験台に配置し、この試験用ウエハＷ２の試験領域Ｅ２上に異方導電性コネクターをその導電部の各々が当該試験用ウエハＷ２の被検査電極上に位置するよう位置合わせして配置し、この異方導電性コネクター上に、検査用回路基板Ｔをその検査電極の各々が当該異方導電性コネクターの導電部上に位置するよう位置合わせして配置し、更に、検査用回路基板Ｔを下方に２５ｋｇの荷重（導電部１個当たりに加わる荷重が平均で約１５ｇ）で加圧した。
　次いで、検査用回路基板Ｔを加圧したままの状態で、試験台の温度を８５℃に昇温した後、異方導電性コネクターにおける導電部の各々の導通抵抗を順次測定した。そして、検査用回路基板に対する加圧を解除し、その後、試験台を室温まで冷却した。
　そして、上記の操作を１サイクルとして、合計で１０万サイクル連続して行い、各サイクルにおいて測定した導電部の導通抵抗の平均値を求めた。結果を表３に示す。
【０１１２】
（４）非接着性：
　異方導電性コネクターを、表面が金メッキされたガラス繊維補強型エポキシ樹脂基板とシリコン基板との間に介在させ、当該異方導電性コネクターにおける導電部の歪み率が３０％となるよう加圧した。この状態で、１５０℃の雰囲気下に４８時間放置した後、異方導電性コネクターにおける異方導電性シートとガラス繊維補強型エポキシ樹脂基板およびシリコン基板との接着性を調べた。
　異方導電性コネクターは、ガラス繊維補強型エポキシ樹脂基板およびシリコン基板のいずれにも全く接着しておらず、ガラス繊維補強型エポキシ樹脂基板を保持して傾けたところ、いずれの異方導電性コネクターも、ガラス繊維補強型エポキシ樹脂およびシリコン基板から容易に剥離して落下した。
　また、シリコン基板の表面を観察したところ、シリコーンゴムの低分子量成分による汚染は全く認められなかった。
【０１１３】
〈実施例４〉
　ＤＬＣ膜の厚みを５ｎｍとしたこと以外は実施例３と同様にして、本発明に係る異方導電性コネクターを製造した。この異方導電性コネクターにおけるＤＬＣ膜の表面抵抗を実施例３と同様にして測定したところ、１×１０12Ω／□であった。
　得られた異方導電性コネクターについて、実施例３と同様にして初期導電特性、電極物質の付着性および繰り返し使用における導電特性の評価を行った。結果を表１〜表３に示す。
　また、得られた異方導電性コネクターについて、実施例３と同様にして非接着性の評価を行ったところ、異方導電性コネクターは、ガラス繊維補強型エポキシ樹脂基板およびシリコン基板のいずれにも全く接着しておらず、ガラス繊維補強型エポキシ樹脂基板を保持して傾けたところ、いずれの異方導電性コネクターも、ガラス繊維補強型エポキシ樹脂およびシリコン基板から容易に剥離して落下した。
　また、シリコン基板の表面を観察したところ、シリコーンゴムの低分子量成分による汚染は全く認められなかった。
【０１１４】
〈比較例２〉
　実施例３と同様にしてコネクター用中間体を製造し、このコネクター用中間体を比較用の異方導電性コネクターとした。
　また、ヒューレットパッカード社製の電気抵抗測定器「High Resistance Meter 4339」および「Resistivity Cell 16008B 」を用い、異方導電性コネクターにおける異方導電性シート本体の一面における表面抵抗率を測定したところ、１×１０15Ω／□以上であった。
　また、得られた異方導電性コネクターについて、実施例３と同様にして初期導電特性、電極物質の付着性および繰り返し使用における導電特性の評価を行った。結果を表１〜表３に示す。
　また、得られた異方導電性コネクターについて、実施例３と同様にして非接着性の評価を行った。その結果、ガラス繊維補強型エポキシ樹脂基板を保持して１８０°反転させたところ、異方導電性コネクターは、ガラス繊維補強型エポキシ樹脂およびシリコン基板に接着したままで、ガラス繊維補強型エポキシ樹脂およびシリコン基板の両方に強固に接着しており、異方導電性コネクターを強制的に剥離させたところ、その異方導電性シートが破損し、その一部がガラス繊維補強型エポキシ樹脂およびシリコン基板に接着したままの状態であった。
【０１１５】
〈実施例５〉
（１）コネクター用中間体の製造：
　実施例３と同様にしてコネクター用中間体を製造した。
（２）金属層の形成：
　得られたコネクター用中間体の異方導電性シート本体の各々における導電部のパターンに対応するパターンに従って開口が形成されたステンレスよりなるマスクを作製した。
　次いで、作製したマスクを、コネクター用中間体における異方導電性シート本体の一面に当該マスクの各開口がこれに対応する導電部上に位置するよう配置し、マスクの開口から露出した導電部の一面に対して、アルゴンガスイオンによって１０分間イオンエッチング処理を行った。その後、ルテニウムよりなる電極を陰極としたアーク放電法によって、導電部の一面に厚みが１００ｎｍのルテニウムよりなる金属層を形成した。
（３）ＤＬＣ膜の形成：
　金属層が形成されたコネクター用中間体に対して、金属層を含む異方導電性シート本体の一面全面に、アルゴンガスイオンによって１０分間イオンエッチング処理を行った。その後、固体炭素源としてグラファイトを用い、電子ビーム蒸着法によって、処理温度５０℃、処理時間２０分間の条件で、異方導電性シート本体の一面全面に厚みが１０ｎｍのＤＬＣ膜を形成し、以て、本発明に係る異方導電性コネクターを製造した。
【０１１６】
　得られた異方導電性コネクターについて、実施例３と同様にして初期導電特性、電極物質の付着性および繰り返し使用における導電特性の評価を行った。但し、電極物質の付着性については、Ｓｎの割合Ｓ１の代わりに、被検査電極を構成する物質であるＳｎ、導電性粒子を構成する物質であるＡｕおよびＮｉ並びに金属層を構成する金属の合計の質量に対するＳｎの質量の割合（以下、この割合を「Ｓｎの割合Ｓ２」という。）を算出した。結果を表１〜表３に示す。
　また、得られた異方導電性コネクターについて、実施例３と同様にして非接着性の評価を行ったところ、異方導電性コネクターは、ガラス繊維補強型エポキシ樹脂基板およびシリコン基板のいずれにも全く接着しておらず、ガラス繊維補強型エポキシ樹脂基板を保持して傾けたところ、いずれの異方導電性コネクターも、ガラス繊維補強型エポキシ樹脂およびシリコン基板から容易に剥離して落下した。
　また、シリコン基板の表面を観察したところ、シリコーンゴムの低分子量成分による汚染は全く認められなかった。
【０１１７】
〈実施例６〉
　金属層の形成において、陰極を形成する金属材料をルテニウムからタングステンに変更したこと以外は実施例５と同様にして、本発明に係る異方導電性コネクターを製造した。得られた異方導電性コネクターにおけるタングステンよりなる金属層の厚みは１００ｎｍである。
　得られた異方導電性コネクターについて、実施例３と同様にして初期導電特性、電極物質の付着性および繰り返し使用における導電特性の評価を行った。但し、電極物質の付着性については、Ｓｎの割合Ｓ１の代わりにＳｎの割合Ｓ２を算出した。結果を表１〜表３に示す。
　また、得られた異方導電性コネクターについて、実施例３と同様にして非接着性の評価を行ったところ、異方導電性コネクターは、ガラス繊維補強型エポキシ樹脂基板およびシリコン基板のいずれにも全く接着しておらず、ガラス繊維補強型エポキシ樹脂基板を保持して傾けたところ、いずれの異方導電性コネクターも、ガラス繊維補強型エポキシ樹脂およびシリコン基板から容易に剥離して落下した。
　また、シリコン基板の表面を観察したところ、シリコーンゴムの低分子量成分による汚染は全く認められなかった。
【０１１８】
〈実施例７〉
　金属層の形成において、陰極を形成する金属材料をルテニウムからロジウムに変更したこと以外は実施例５と同様にして、本発明に係る異方導電性コネクターを製造した。得られた異方導電性コネクターにおけるロジウムよりなる金属層の厚みは１００ｎｍである。
　得られた異方導電性コネクターについて、実施例３と同様にして初期導電特性、電極物質の付着性および繰り返し使用における導電特性の評価を行った。但し、電極物質の付着性については、Ｓｎの割合Ｓ１の代わりにＳｎの割合Ｓ２を算出した。結果を表１〜表３に示す。
　また、得られた異方導電性コネクターについて、実施例３と同様にして非接着性の評価を行ったところ、異方導電性コネクターは、ガラス繊維補強型エポキシ樹脂基板およびシリコン基板のいずれにも全く接着しておらず、ガラス繊維補強型エポキシ樹脂基板を保持して傾けたところ、いずれの異方導電性コネクターも、ガラス繊維補強型エポキシ樹脂およびシリコン基板から容易に剥離して落下した。
　また、シリコン基板の表面を観察したところ、シリコーンゴムの低分子量成分による汚染は全く認められなかった。
【０１１９】
〈比較例３〉
　実施例５と同様にしてルテニウムよりなる金属層が形成されたコネクター用中間体を製造し、このコネクター用中間体を比較用の異方導電性コネクターとした。
　また、得られた異方導電性コネクターについて、実施例３と同様にして初期導電特性、電極物質の付着性および繰り返し使用における導電特性の評価を行った。但し、電極物質の付着性については、Ｓｎの割合Ｓ１の代わりにＳｎの割合Ｓ２を算出した。結果を表１〜表３に示す。
　また、得られた異方導電性コネクターについて、実施例３と同様にして非接着性の評価を行った。その結果、ガラス繊維補強型エポキシ樹脂基板を保持して１８０°反転させたところ、異方導電性コネクターは、ガラス繊維補強型エポキシ樹脂およびシリコン基板に接着したままで、ガラス繊維補強型エポキシ樹脂およびシリコン基板の両方に強固に接着しており、異方導電性コネクターを強制的に剥離させたところ、その異方導電性シートが破損し、その一部がガラス繊維補強型エポキシ樹脂およびシリコン基板に接着したままの状態であった。
【０１２０】
〈比較例４〉
　実施例６と同様にしてタングステンよりなる金属層が形成されたコネクター用中間体を製造し、このコネクター用中間体を比較用の異方導電性コネクターとした。
　また、得られた異方導電性コネクターについて、実施例３と同様にして初期導電特性、電極物質の付着性および繰り返し使用における導電特性の評価を行った。但し、電極物質の付着性については、Ｓｎの割合Ｓ１の代わりにＳｎの割合Ｓ２を算出した。結果を表１〜表３に示す。
　また、得られた異方導電性コネクターについて、実施例３と同様にして非接着性の評価を行った。その結果、ガラス繊維補強型エポキシ樹脂基板を保持して１８０°反転させたところ、異方導電性コネクターは、ガラス繊維補強型エポキシ樹脂およびシリコン基板に接着したままで、ガラス繊維補強型エポキシ樹脂およびシリコン基板の両方に強固に接着しており、異方導電性コネクターを強制的に剥離させたところ、その異方導電性シートが破損し、その一部がガラス繊維補強型エポキシ樹脂およびシリコン基板に接着したままの状態であった。
【０１２１】
〈比較例５〉
　実施例７と同様にしてロジウムよりなる金属層が形成されたコネクター用中間体を製造し、このコネクター用中間体を比較用の異方導電性コネクターとした。
　また、得られた異方導電性コネクターについて、実施例３と同様にして初期導電特性、電極物質の付着性および繰り返し使用における導電特性の評価を行った。但し、電極物質の付着性については、Ｓｎの割合Ｓ１の代わりにＳｎの割合Ｓ２を算出した。結果を表１〜表３に示す。
　また、得られた異方導電性コネクターについて、実施例３と同様にして非接着性の評価を行った。その結果、ガラス繊維補強型エポキシ樹脂基板を保持して１８０°反転させたところ、異方導電性コネクターは、ガラス繊維補強型エポキシ樹脂およびシリコン基板に接着したままで、ガラス繊維補強型エポキシ樹脂およびシリコン基板の両方に強固に接着しており、異方導電性コネクターを強制的に剥離させたところ、その異方導電性シートが破損し、その一部がガラス繊維補強型エポキシ樹脂およびシリコン基板に接着したままの状態であった。
【０１２２】
【表１】
2004111378.tif 000003
【０１２３】
【表２】
2004111378.tif 000004
【０１２４】
【表３】
2004111378.tif 000005
【図面の簡単な説明】
【０１２５】
【図１】本発明に係る異方導電性シートの一例における構成を示す説明用断面図である。
【図２】異方導電性シート本体を製造するために用いられる金型の一例における構成を示す説明用断面図である。
【図３】図２に示す金型内に、異方導電性シート本体用の成形材料層が形成された状態を示す説明用断面図である。
【図４】成形材料層中の導電性粒子が当該成形材料層における導電部となる部分に集合した状態を示す説明用断面図である。
【図５】異方導電性シート本体の構成を示す説明用断面図である。
【図６】本発明に係る異方導電性シートの他の例における構成を示す説明用断面図である。
【図７】異方導電性シートの一面にマスクが配置された状態を示す説明用断面図である。
【図８】異方導電性シート本体の導電部の表面に金属層が形成された状態を示す説明用断面図である。
【図９】導電部の表面に金属層が形成され異方導電性シート本体の構成を示す説明用断面図である。
【図１０】本発明に係る異方導電性コネクターの一例を示す平面図である。
【図１１】図１０に示す異方導電性コネクターの要部を拡大して示す説明用断面図である。
【図１２】異方導電性シート本体成形用の金型の上型および下型の間にスペーサーを介してフレーム板が配置された状態を示す説明用断面図である。
【図１３】金型の上型と下型の間に、目的とする形態の成形材料層が形成された状態を示す説明用断面図である。
【図１４】コネクター用中間体の要部の構成を示す説明用断面図である。
【図１５】本発明に係るウエハ検査装置の一例における要部の構成を示す説明用断面図である。
【図１６】本発明に係る回路検査用プローブの一例における要部を拡大して示す説明用断面図である。
【図１７】本発明に係るウエハ検査装置の他の例における要部の構成を示す説明用断面図である。
【図１８】本発明に係る回路検査用プローブの他の例における要部を拡大して示す説明用断面図である。
【図１９】本発明に係るウエハ検査装置の更に他の例における要部の構成を示す説明用断面図である。
【図２０】実施例１および比較例１に係る異方導電性シートの加圧−歪み曲線図および歪み−抵抗曲線図である。
【図２１】実施例で作製した試験用ウエハＷ１を示す平面図である。
【図２２】試験用ウエハＷ１に形成された集積回路の被検査電極領域の位置を示す説明図である。
【図２３】試験用ウエハＷ１に形成された集積回路の被検査電極を示す説明図である。
【図２４】試験用ウエハＷ１における試験領域Ｅ１を示す説明図である。
【図２５】実施例で作製したフレーム板を示す平面図である。
【図２６】実施例で作製した金型の要部を拡大して示す説明用断面図である。
【図２７】図２６に示す金型の成形面を拡大して示す説明図である。
【図２８】実施例において、試験用ウエハＷ１の試験領域Ｅ１上に異方導電性コネクターを配置した状態を示す説明図である。
【符号の説明】
【０１２６】
　１　ウエハ　　　　　　　２　被検査電極
　５　ウエハ載置台　　　１０　異方導電性シート
１１　異方導電性シート本体
１１Ａ，１１Ｂ　成形材料層　
１２　導電部　　　　　　１２Ａ　導電部となるべき部分
１３　絶縁部　　　　　　１４　金属層
１５　ＤＬＣ膜　　　　　１６　マスク
１７　開口　　　　　　　１８　フレーム板
１９　開口　　　　　　　２０　異方導電性コネクター
２５　回路検査用プローブ
３０　検査用回路基板
３１　検査電極　　　　　３２　接続端子
３３　内部配線　　　　　４０　シート状コネクター
４１　絶縁性シート　　　４２　電極構造体
４３　表面電極部　　　　４４　裏面電極部
４５　短絡部
５０　上型　　　　　　　５１　強磁性体基板
５２　強磁性体層　　　　５３　非磁性体層
５４　スペーサー　　　　５５　下型
５６　強磁性体基板　　　５７　強磁性体層
５８　非磁性体層　　　　　Ｐ　導電性粒子
【図１】
2004111378.tif 000006
【図２】
2004111378.tif 000007
【図３】
2004111378.tif 000008
【図４】
2004111378.tif 000009
【図５】
2004111378.tif 000010
【図６】
2004111378.tif 000011
【図７】
2004111378.tif 000012
【図８】
2004111378.tif 000013
【図９】
2004111378.tif 000014
【図１０】
2004111378.tif 000015
【図１１】
2004111378.tif 000016
【図１２】
2004111378.tif 000017
【図１３】
2004111378.tif 000018
【図１４】
2004111378.tif 000019
【図１５】
2004111378.tif 000020
【図１６】
2004111378.tif 000021
【図１７】
2004111378.tif 000022
【図１８】
2004111378.tif 000023
【図１９】
2004111378.tif 000024
【図２０】
2004111378.tif 000025
【図２１】
2004111378.tif 000026
【図２２】
2004111378.tif 000027
【図２３】
2004111378.tif 000028
【図２４】
2004111378.tif 000029
【図２５】
2004111378.tif 000030
【図２６】
2004111378.tif 000031
【図２７】
2004111378.tif 000032
【図２８】
2004111378.tif 000033